(57)【要約】【課題】臭気が大幅に低減された、硫黄原子含有ビニル系重合体を含む重合体組成物を提供すること。【解決手段】硫黄原子含有ビニル系重合体（Ｐ）、並びに、化学吸着型吸着剤及び／又は物理吸着型吸着剤を含む、重合体組成物。  前記化学吸着型吸着剤が、ゼオライト、非晶質複合酸化物、非晶質活性酸化物、並びに、Ａｇ、Ｃｕ、Ｚｎ及びＭｎから選ばれる原子の少なくとも１種を含有する複合物からなる群より選択される少なくとも１つを含む、前記の重合体組成物。  前記物理吸着型吸着剤が、活性炭又はケイソウ土の少なくとも一方を含む、前記の重合体組成物。【選択図】なし【特許請求の範囲】
【請求項１】
硫黄原子含有ビニル系重合体（Ｐ）、並びに、化学吸着型吸着剤及び／又は物理吸着型吸着剤を含む、重合体組成物。
【請求項２】
前記化学吸着型吸着剤が、ゼオライト、非晶質複合酸化物、非晶質活性酸化物、並びに、Ａｇ、Ｃｕ、Ｚｎ及びＭｎから選ばれる原子の少なくとも１種を含有する複合物からなる群より選択される少なくとも１つを含む、請求項１に記載の重合体組成物。
【請求項３】
前記化学吸着型吸着剤が、Ａｇ、Ｃｕ、Ｚｎ及びＭｎから選ばれる原子の少なくとも１種を含有する複合物を含む、請求項１に記載の重合体組成物。
【請求項４】
前記物理吸着型吸着剤が、活性炭又はケイソウ土の少なくとも一方を含む、請求項１に記載の重合体組成物。
【請求項５】
前記重合体（Ｐ）が、リビングラジカル重合法により得られた硫黄原子含有ビニル系重合体を含む、請求項１〜請求項４のいずれか１項に記載の重合体組成物。
【請求項６】
前記重合体（Ｐ）が、下記一般式（１）で表されるチオカルボニルチオ基を末端に有する硫黄原子含有ビニル系重合体（Ｐ１）を含む、請求項１〜請求項５のいずれか１項に記載の重合体組成物。
【化１】
2019167446.tif 000009
（式中Ｚは、酸素原子、硫黄原子及び窒素原子からなる群から選択される一種以上の原子を任意の位置に有していてもよい炭素数１〜２０の有機基又はその塩を表す。）
【請求項７】
前記重合体（Ｐ）が、下記一般式（１）で表されるチオカルボニルチオ基を末端に有する硫黄原子含有ビニル系重合体のチオカルボニルチオ基に対して、求核剤を反応させる事により得られた重合体（Ｐ２）を含む、請求項１〜請求項６のいずれか１項に記載の重合体組成物。
【化２】
2019167446.tif 000010
【請求項８】
さらに、重金属不活性化剤を含む、請求項１〜請求項７のいずれか１項に記載の重合体組成物。
【請求項９】
前記重金属不活性化剤が、ベンゾトリアゾール誘導体、ヒドラジド誘導体及び硫黄含有ホスファイト類からなる群より選択される少なくとも１種を含む、請求項８に記載の重合体組成物。
【請求項１０】
前記重合体（Ｐ）が、（メタ）アクリル酸エステル化合物、スチレン類、マレイミド化合物及びアミド基含有ビニル化合物からなる群から選択される１種以上の化合物由来の構造単位を有する重合体を含む、請求項１〜請求項９のいずれか１項に記載の重合体組成物。
【請求項１１】
前記重合体（Ｐ）が、（メタ）アクリル酸エステル化合物、スチレン類、マレイミド化合物及びアミド基含有ビニル化合物からなる群から選択される１種以上の化合物由来の構造単位を有するブロック共重合体を含む、請求項１〜請求項１０のいずれか１項に記載の重合体組成物。
【請求項１２】
前記ブロック共重合体が、ガラス転移温度（Ｔｇ）が２５℃以上の重合体ブロック（Ａ）、及び、Ｔｇが２５℃未満の重合体ブロック（Ｂ）を有するブロック共重合体を含む、請求項１１に記載の重合体組成物。
【請求項１３】
前記重合体ブロック（Ａ）のＴｇが１５０℃以上である、請求項１２に記載の重合体組成物。
【請求項１４】
前記重合体ブロック（Ａ）がスチレン類及びマレイミド化合物に由来の構造単位を有する重合体ブロックであり、前記重合体ブロック（Ｂ）がアクリル系重合体ブロックである、請求項１２又は請求項１３に記載の重合体組成物。
【発明の詳細な説明】
【技術分野】
【０００１】
本発明は、重合体組成物に関する。さらに詳しくは、硫黄原子含有ビニル系重合体、並びに、化学吸着型吸着剤及び／又は物理吸着型吸着剤を含む重合体組成物に関する。
【背景技術】
【０００２】
従来から、ビニル単量体を重合してビニル重合体を得る方法として、ラジカル重合法が周知であるが、ラジカル重合法は一般に、得られるビニル重合体の分子量を制御することが困難であるという欠点があった。また、得られるビニル重合体が、様々な分子量を有する化合物の混合物になってしまい、分子量分布の狭いビニル重合体を得ることが困難であるという欠点があった。具体的には、反応を制御しても、重量平均分子量（Ｍｗ）と数平均分子量（Ｍｎ）との比（Ｍｗ／Ｍｎ）として、２〜３程度にまでしか減少させることができなかった。
【０００３】
このような欠点を解消する方法として、１９９０年頃から、リビングラジカル重合法が開発されている。すなわち、リビングラジカル重合法によれば、分子量を制御することが可能であり、かつ分子量分布の狭い重合体を得ることが可能である。具体的には、Ｍｗ／Ｍｎが２以下のものを容易に得ることが可能であることから、ナノテクノロジー等の最先端分野に用いられる重合体を製造する方法として脚光を浴びている。
【０００４】
リビングラジカル重合法としては、可逆的付加−開裂連鎖移動重合法（ＲＡＦＴ法）、ニトロキシラジカル法（ＮＭＰ法）、原子移動ラジカル重合法（ＡＴＲＰ法）、有機テルル化合物を用いる重合法（ＴＥＲＰ法）、有機アンチモン化合物を用いる重合法（ＳＢＲＰ法）、有機ビスマス化合物を用いる重合法（ＢＩＲＰ法）及びヨウ素移動重合法等の各種重合方法が知られている。
【０００５】
これらの中でも、重合の制御性と実施の簡便さの観点から、ＲＡＦＴ法、ＮＭＰ法及びＡＴＲＰ法が工業的に利用されており、最も広範囲なビニル単量体に適用でき、金属フリーである重合方法として、ＲＡＦＴ法が注目されている。
【０００６】
ＲＡＦＴ法では、ジチオエステル化合物、キサンテート化合物、トリチオカーボネート化合物、ジチオカーバメート化合物等の重合制御剤（ＲＡＦＴ剤）及び一般的なフリーラジカル重合開始剤の存在下、可逆的な連鎖移動反応を介して制御された重合が進行する。ＲＡＦＴ法によって得られる重合体（ＲＡＦＴ重合体）は、前記ＲＡＦＴ剤の残基としてチオカルボニルチオ基を有する「硫黄原子含有ビニル系重合体」である。
【０００７】
ＲＡＦＴ重合体を含む重合体組成物は、前記チオカルボニルチオ基が臭気の原因となることがある。
【０００８】
このため、ＲＡＦＴ重合体からチオカルボニルチオ基を除去した重合体を含む組成物が検討されている。
【０００９】
特許文献１及び非特許文献１〜３には、１級アミン化合物を用いて、ＲＡＦＴ重合体からチオカルボニルチオ基を除去した重合体が開示されている。
【先行技術文献】
【特許文献】
【００１０】
【特許文献１】国際公開第２０１３／０８６５８５号
【非特許文献】
【００１１】
【非特許文献１】Ｍａｃｒｏｍｏｌｅｃｕｌｅｓ、２０００、３３、ｐ．２４３−２４５
【非特許文献２】Ｍａｃｒｏｍｏｌｅｃｕｌｅｓ、２００７、４０、ｐ．８７２−８７８
【非特許文献３】Ｍａｃｒｏｍｏｌｅｃｕｌｅｓ、２００８、４１、ｐ．８３１６−８３１９
【発明の概要】
【発明が解決しようとする課題】
【００１２】
しかしながら、特許文献１及び非特許文献１〜３に記載のＲＡＦＴ重合体からチオカルボニルチオ基を除去した重合体は、その末端に硫黄原子を依然含有する「硫黄原子含有ビニル系重合体」であるため、当該除去工程後の重合体を含む組成物は、臭気の点で問題となる事があった。
このように、臭気が大幅に低減された、硫黄原子含有ビニル系重合体を含む重合体組成物については、未だ開示されていない。
【００１３】
本発明は、上記事情に鑑みてなされたものであり、その目的は、臭気が大幅に低減された、硫黄原子含有ビニル系重合体を含む重合体組成物を提供することである。
【課題を解決するための手段】
【００１４】
本発明者らは、前記課題を解決するために鋭意検討した結果、硫黄原子含有ビニル系重合体、並びに、化学吸着型吸着剤及び／又は物理吸着型吸着剤を含む、重合体組成物の臭気を大幅に低減できることを見出し、本発明を完成した。
【００１５】
本発明は以下の通りである。
〔１〕硫黄原子含有ビニル系重合体（Ｐ）、並びに、化学吸着型吸着剤及び／又は物理吸着型吸着剤を含む、重合体組成物。
〔２〕前記化学吸着型吸着剤が、ゼオライト、非晶質複合酸化物、非晶質活性酸化物、並びに、Ａｇ、Ｃｕ、Ｚｎ及びＭｎから選ばれる原子の少なくとも１種を含有する複合物からなる群より選択される少なくとも１つを含む、〔１〕に記載の重合体組成物。
〔３〕前記化学吸着型吸着剤が、Ａｇ、Ｃｕ、Ｚｎ及びＭｎから選ばれる原子の少なくとも１種を含有する複合物を含む、〔１〕に記載の重合体組成物。
〔４〕前記物理吸着型吸着剤が、活性炭又はケイソウ土の少なくとも一方を含む、〔１〕に記載の重合体組成物。
〔５〕前記重合体（Ｐ）が、リビングラジカル重合法により得られた硫黄原子含有ビニル系重合体を含む、〔１〕〜〔４〕のいずれか一に記載の重合体組成物。
〔６〕前記重合体（Ｐ）が、下記一般式（１）で表されるチオカルボニルチオ基を末端に有する硫黄原子含有ビニル系重合体（Ｐ１）を含む、〔１〕〜〔５〕のいずれか一に記載の重合体組成物。
【化１】
2019167446.tif 000002
（式中Ｚは、酸素原子、硫黄原子及び窒素原子からなる群から選択される一種以上の原子を任意の位置に有していてもよい炭素数１〜２０の有機基又はその塩を表す。）
〔７〕前記重合体（Ｐ）が、上記一般式（１）で表されるチオカルボニルチオ基を末端に有する硫黄原子含有ビニル系重合体のチオカルボニルチオ基に対して、求核剤を反応させる事により得られた重合体（Ｐ２）を含む、〔１〕〜〔６〕のいずれか一に記載の重合体組成物。
〔８〕さらに、重金属不活性化剤を含む、〔１〕〜〔７〕のいずれか一に記載の重合体組成物。
〔９〕前記重金属不活性化剤が、ベンゾトリアゾール誘導体、ヒドラジド誘導体及び硫黄含有ホスファイト類からなる群より選択される少なくとも１種を含む、〔８〕に記載の重合体組成物。
〔１０〕前記重合体（Ｐ）が、（メタ）アクリル酸エステル化合物、スチレン類、マレイミド化合物及びアミド基含有ビニル化合物からなる群から選択される１種以上の化合物由来の構造単位を有する重合体を含む、〔１〕〜〔９〕のいずれか一に記載の重合体組成物。
〔１１〕前記重合体（Ｐ）が、（メタ）アクリル酸エステル化合物、スチレン類、マレイミド化合物及びアミド基含有ビニル化合物からなる群から選択される１種以上の化合物由来の構造単位を有するブロック共重合体を含む、〔１〕〜〔１０〕のいずれか一に記載の重合体組成物。
〔１２〕前記ブロック共重合体が、ガラス転移温度（Ｔｇ）が２５℃以上の重合体ブロック（Ａ）、及び、Ｔｇが２５℃未満の重合体ブロック（Ｂ）を有するブロック共重合体を含む、〔１１〕に記載の重合体組成物。
〔１３〕前記重合体ブロック（Ａ）のＴｇが１５０℃以上である、〔１２〕に記載の重合体組成物。
〔１４〕前記重合体ブロック（Ａ）がスチレン類及びマレイミド化合物に由来の構造単位を有する重合体ブロックであり、前記重合体ブロック（Ｂ）がアクリル系重合体ブロックである、〔１２〕又は〔１３〕に記載の重合体組成物。
【発明の効果】
【００１６】
本発明によれば、硫黄原子含有ビニル系重合体を含む重合体組成物の臭気を大幅に低減できる。
【発明を実施するための形態】
【００１７】
以下、本明細書に開示される技術の各種実施形態を詳しく説明する。尚、本明細書において、「（メタ）アクリル」とは、アクリル及びメタクリルを意味し、「（メタ）アクリレート」とは、アクリレート及びメタクリレートを意味する。また、「（メタ）アクリロイル基」とは、アクリロイル基及びメタクリロイル基を意味する。
【００１８】
本発明は、硫黄原子含有ビニル系重合体（Ｐ）、並びに、化学吸着型吸着剤及び／又は物理吸着型吸着剤を含む、重合体組成物に関する。
【００１９】
以下、硫黄原子含有ビニル系重合体（Ｐ）、化学吸着型吸着剤、物理吸着型吸着剤、重合体組成物及びその製造方法、並びに、用途について説明する。
【００２０】
１．硫黄原子含有ビニル系重合体（Ｐ）
硫黄原子含有ビニル系重合体（Ｐ）としては、下記一般式（１）で表されるチオカルボニルチオ基を末端に有する重合体（Ｐ１）、当該（Ｐ１）のチオカルボニルチオ基に対して求核剤を反応させて得られる重合体（Ｐ２）、連鎖移動剤由来のチオアルキル基を末端に有する重合体等が挙げられ、これらの中でも、分子量分布が狭く構造が制御された重合体として得やすい点で、重合体（Ｐ１）及び重合体（Ｐ２）が好ましい。
【化２】
2019167446.tif 000003
（式中Ｚは、酸素原子、硫黄原子及び窒素原子からなる群から選択される一種以上の原子を任意の位置に有していてもよい炭素数１〜２０の有機基又はその塩を表す。）
一般式（１）においてＺが表す、酸素原子、硫黄原子及び窒素原子からなる群から選択される一種以上の原子を任意の位置に有していてもよい炭素数１〜２０の有機基としては、アルキル基、アリール基、アルコキシ基、カルボキシアルキル基、アルキルサルファニル基、アリールサルファニル基、アルキルアミノ基及びアリールアミノ基等が挙げられる。
【００２１】
1-1．重合体（Ｐ１）の製造方法
重合体（Ｐ１）は、硫黄原子含有ビニル系重合体であって、上記一般式（１）で表されるチオカルボニルチオ基を末端に有する重合体である。重合体（Ｐ１）は、製造の簡便さの観点から、リビングラジカル重合法により製造されることが好ましく、ＲＡＦＴ法により製造されることがさらに好ましい。
ＲＡＦＴ法では、特定のＲＡＦＴ剤及び一般的なフリーラジカル重合開始剤の存在下、可逆的な連鎖移動反応を介して制御された重合が進行する。ＲＡＦＴ剤としては、ジチオエステル化合物、キサンテート化合物、トリチオカーボネート化合物及びジチオカーバメート化合物等、公知の各種ＲＡＦＴ剤を使用することができる。
ＲＡＦＴ剤は活性点を１箇所のみ有する一官能のものを用いてもよいし、二官能以上のものを用いてもよい。
また、ＲＡＦＴ剤の使用量は、目標とするＭｎに応じて適宜調整される。
【００２２】
ＲＡＦＴ法による重合の際に用いる重合開始剤としては、アゾ化合物、有機過酸化物及び過硫酸塩等の公知のラジカル重合開始剤を使用することができるが、安全上取り扱い易く、ラジカル重合時の副反応が起こりにくい点からアゾ化合物が好ましい。
上記アゾ化合物の具体例としては、２，２’−アゾビスイソブチロニトリル、２，２’−アゾビス（２，４−ジメチルバレロニトリル）、２，２’−アゾビス（４−メトキシ−２，４−ジメチルバレロニトリル）、ジメチル−２，２’−アゾビス（２−メチルプロピオネート）、２，２’−アゾビス（２−メチルブチロニトリル）、１，１’−アゾビス（シクロヘキサン−１−カルボニトリル）、２，２’−アゾビス［Ｎ−（２−プロペニル）−２−メチルプロピオンアミド］、２，２’−アゾビス（Ｎ−ブチル−２−メチルプロピオンアミド）等が挙げられる。
上記ラジカル重合開始剤は１種類のみ使用しても又は２種以上を併用してもよい。
【００２３】
ラジカル重合開始剤の使用割合は特に制限されないが、分子量分布がより小さい重合体を得る点から、上記ＲＡＦＴ剤１ｍｏｌに対する上記ラジカル重合開始剤の使用量を０．５ｍｏｌ以下とすることが好ましく、０．２ｍｏｌ以下とするのがより好ましい。また、重合反応を安定的に行う観点から、ＲＡＦＴ剤１ｍｏｌに対するラジカル重合開始剤の使用量の下限は、０．０１ｍｏｌが好ましい。よって、ＲＡＦＴ剤１ｍｏｌに対するラジカル重合開始剤の使用量は、０．０１ｍｏｌ以上０．５ｍｏｌ以下の範囲が好ましく、０．０５ｍｏｌ以上０．２ｍｏｌ以下の範囲がより好ましい。
【００２４】
ＲＡＦＴ法では、必要に応じて連鎖移動剤の存在下で実施しても良い。
連鎖移動剤は公知のものを使用することができ、具体的には、エタンチオール、１−プロパンチオール、２−プロパンチオール、１−ブタンチオール、２−ブタンチオール、１−ヘキサンチオール、２−ヘキサンチオール、２−メチルヘプタン−２−チオール、２−ブチルブタン−１−チオール、１，１−ジメチル−１−ペンタンチオール、１−オクタンチオール、２−オクタンチオール、１−デカンチオール、３−デカンチオール、１−ウンデカンチオール、１−ドデカンチオール、２−ドデカンチオール、１−トリデカンチオール、１−テトラデカンチオール、３−メチル−３−ウンデカンチオール、５−エチル−５−デカンチオール、ｔｅｒｔ−テトラデカンチオール、１−ヘキサデカンチオール、１−ヘプタデカンチオール及び１−オクタデカンチオール等の炭素数２〜２０のアルキル基を有するアルキルチオール化合物の他、メルカプト酢酸、メルカプトプロピオン酸、２−メルカプトエタノール等が挙げられ、これらの内の１種又は２種以上を用いることができる。
【００２５】
ＲＡＦＴ法では、公知の重合溶媒を用いることができ、ニトリル系溶剤、芳香族系溶剤、ケトン系溶剤、エステル系溶剤、オルトエステル系溶剤、ジメチルホルムアミド、ジメチルスルホキシド、アルコール及び水等が挙げられる。
ニトリル系溶剤の具体例としては、アセトニトリル、イソブチロニトリル及びベンゾニトリル等が挙げられる。
芳香族系溶剤の具体例としては、ベンゼン、トルエン、キシレン及びアニソール等が挙げられる。
ケトン系溶剤の具体例としては、アセトン、メチルエチルケトン及びメチルイソブチルケトン等が挙げられる。
エステル系溶剤の具体例としては、酢酸メチル、酢酸エチル、酢酸プロピル及び酢酸ブチル等が挙げられる。
オルトエステル系溶剤の具体例としては、オルト蟻酸トリメチル、オルト蟻酸トリエチル、オルト蟻酸トリ（ｎ−プロピル）、オルト蟻酸トリ（イソプロピル）、オルト酢酸トリメチル、オルト酢酸トリエチル、オルトプロピオン酸トリエチル、オルトｎ−酪酸トリメチル、及びオルトイソ酪酸トリメチル等が挙げられる。
また、重合溶媒を使用せず、塊状重合等の態様で行ってもよい。
【００２６】
ＲＡＦＴ法による重合反応の際の反応温度は、好ましくは４０℃以上１００℃以下であり、より好ましくは４５℃以上９０℃以下であり、さらに好ましくは５０℃以上８０℃以下である。反応温度が４０℃以上であれば、重合反応を円滑に進めることができる。一方、反応温度が１００℃以下であれば、副反応が抑制できるとともに、使用できる開始剤や溶剤に関する制限が緩和される。
【００２７】
1-2．重合体（Ｐ２）の製造方法
重合体（Ｐ２）は、硫黄原子含有ビニル系重合体であって、前記重合体（Ｐ１）中のチオカルボニルチオ基に対して求核剤を反応させて得られる重合体である。
なお、チオカルボニルチオ基に対して求核剤を反応させることにより、チオカルボニルチオ基がチオール基に変換され、また、重合体（Ｐ１）にアクリル酸エステル化合物が存在する場合には、前記チオール基とアクリレート化合物とのマイケル付加反応の結果、末端が不活性化される。
【００２８】
前記求核剤としては、アンモニア類、１級及び/又は２級アミン化合物、水酸化物及びチオール類等が挙げられる。
これらの中でも、反応性の点から、１級及び/又は２級アミン化合物が好ましい。
【００２９】
求核剤のチオカルボニルチオ基に対するモル当量としては、２〜９０モル当量が好ましい。反応効率の点から、２モル当量以上が好ましく、下限値は４モル当量以上でも、５モル当量以上でも、１０モル当量以上でも、１５モル当量以上でも良い。また、未反応の求核剤による臭気の影響が小さい点から、９０モル当量以下が好ましく、７０モル当量以下がさらに好ましく、５０モル当量以下が特に好ましい。
【００３０】
求核剤の分子量としては、未反応の求核剤を除去し易い点から、１５０以下が好ましく、１１０以下がさらに好ましく、６０以下が特に好ましい。
【００３１】
反応器としては、槽型式反応器、管型反応器等の公知の反応器を使用することができるが、管型反応器では問題となる閉塞の恐れがない点から、槽型反応器が好ましい。
【００３２】
反応温度としては、反応効率の点から、１０℃以上が好ましく、１５℃以上がさらに好ましく、２５℃以上が特に好ましい。また、ポリマー主鎖への求核反応等の副反応が生じ難い点から、８０℃以下が好ましく、６０℃以下がさらに好ましく、５０℃以下が特に好ましい。
【００３３】
反応時間としては、反応効率の点から、１時間以上が好ましく、２時間以上がさらに好ましく、３時間以上が特に好ましい。また、ポリマー主鎖への求核反応等の副反応が生じ難い点から、４８時間以下が好ましく、３６時間以下がさらに好ましく、２４時間以下が特に好ましい。
【００３４】
反応圧力としては、通常常圧で良いが、必要に応じて加圧又は減圧しても良い。
【００３５】
1-3．重合体（Ｐ）の態様
重合体（Ｐ）の態様としては、用途等に応じて、適宜設定すれば良く、単独重合体であっても、ランダム共重合体であっても、交互共重合体であっても、ブロック共重合体であっても良い。
【００３６】
重合体（Ｐ）を構成する単量体としては、（メタ）アクリル酸エステル化合物、スチレン類、マレイミド化合物及びアミド基含有ビニル化合物等を挙げることができ、これらの中の１種又は２種以上を用いることができる。
【００３７】
上記（メタ）アクリル酸アルキルエステル化合物の具体例としては、（メタ）アクリル酸メチル、（メタ）アクリル酸エチル、（メタ）アクリル酸イソプロピル、（メタ）アクリル酸ｎ−プロピル、（メタ）アクリル酸ｎ−ブチル、（メタ）アクリル酸イソブチル、（メタ）アクリル酸ｔｅｒｔ−ブチル、（メタ）アクリル酸ヘキシル、（メタ）アクリル酸２−エチルヘキシル、（メタ）アクリル酸ｎ−オクチル、（メタ）アクリル酸イソオクチル、（メタ）アクリル酸ｎ−ノニル、（メタ）アクリル酸イソノニル、（メタ）アクリル酸デシル及び（メタ）アクリル酸ドデシル等の（メタ）アクリル酸等の直鎖状又は分岐状（メタ）アクリル酸アルキルエステル化合物；（メタ）アクリル酸シクロヘキシル、（メタ）アクリル酸メチルシクロヘキシル、（メタ）アクリル酸ｔｅｒｔ−ブチルシクロヘキシル、（メタ）アクリル酸シクロドデシル、（メタ）アクリル酸イソボルニル、（メタ）アクリル酸アダマンチル、（メタ）アクリル酸ジシクロペンテニル、（メタ）アクリル酸ジシクロペンタニル等のアクリル酸の脂肪族環式エステル化合物などが挙げられる。
【００３８】
上記スチレン類には、スチレン及びその誘導体が含まれる。具体的な化合物としては、スチレン、α−メチルスチレン、β−メチルスチレン、ビニルトルエン、ビニルキシレン、ビニルナフタレン、ｏ−メチルスチレン、ｍ−メチルスチレン、ｐ−メチルスチレン、ｏ−エチルスチレン、ｍ−エチルスチレン、ｐ−エチルスチレン、ｐ−ｎ−ブチルスチレン、ｐ−イソブチルスチレン、ｐ−ｔ−ブチルスチレン、ｏ−メトキシスチレン、ｍ−メトキシスチレン、ｐ−メトキシスチレン、ｏ−クロロメチルスチレン、ｐ−クロロメチルスチレン、ｏ−クロロスチレン、ｐ−クロロスチレン、ｏ−ヒドロキシスチレン、ｍ−ヒドロキシスチレン、ｐ−ヒドロキシスチレン、ジビニルベンゼン等が例示され、これらの内の１種又は２種以上を用いることができる。スチレン類を含む単量体を重合することにより、重合体（Ｐ）にスチレン類に由来する構造単位を導入することができる。これらの中でも、重合性の観点から、スチレン、ｏ−メトキシスチレン、ｍ−メトキシスチレン、ｐ−メトキシスチレン、ｏ−ヒドロキシスチレン、ｍ−ヒドロキシスチレン、ｐ−ヒドロキシスチレンが好ましい。また、α−メチルスチレン、β−メチルスチレン、ビニルナフタレンは、重合体（Ｐ）のＴｇを高めることができ、耐熱性に優れる重合体を得ることができる点において好ましい。
【００３９】
重合体（Ｐ）において、上記スチレン類に由来する構造単位が占める割合は、重合体（Ｐ）の全構造単位に対して１質量％以上７０質量％以下であることが好ましい。より好ましくは５質量％以上７０質量％以下であり、さらに好ましくは１０質量％以上７０質量％以下であり、一層好ましくは２０質量％以上６０質量％以下である。また、例えば、２０質量％以上４０質量％以下であってもよい。
スチレン類に由来する構造単位が１質量％以上であれば、成形性に優れる重合体（Ｐ）が得られる。一方、７０質量％以下であれば、後述するマレイミド化合物由来の構造単位の使用量を確保することが可能となるため、耐熱性及び耐油性に優れる重合体（Ｐ）を得ることができる。
【００４０】
上記マレイミド化合物には、マレイミド及びＮ−置換マレイミド化合物が含まれる。Ｎ−置換マレイミド化合物の具体例としては、Ｎ−メチルマレイミド、Ｎ−エチルマレイミド、Ｎ−ｎ−プロピルマレイミド、Ｎ−イソプロピルマレイミド、Ｎ−ｎ−ブチルマレイミド、Ｎ−イソブチルマレイミド、Ｎ−ｔｅｒｔ−ブチルマレイミド、Ｎ−ペンチルマレイミド、Ｎ−ヘキシルマレイミド、Ｎ−ヘプチルマレイミド、Ｎ−オクチルマレイミド、Ｎ−ラウリルマレイミド、Ｎ−ステアリルマレイミド等のＮ−アルキル置換マレイミド化合物；Ｎ−シクロペンチルマレイミド、Ｎ−シクロヘキシルマレイミド等のＮ−シクロアルキル置換マレイミド化合物；Ｎ−フェニルマレイミド、Ｎ−（４−ヒドロキシフェニル）マレイミド、Ｎ−（４−アセチルフェニル）マレイミド、Ｎ−（４−メトキシフェニル）マレイミド、Ｎ−（４−エトキシフェニル）マレイミド、Ｎ−（４−クロロフェニル）マレイミド、Ｎ−（４−ブロモフェニル）マレイミド、Ｎ−ベンジルマレイミド等のＮ−アリール置換マレイミド化合物などが挙げられ、これらの内の１種又は２種以上を用いることができる。マレイミド化合物を含む単量体を重合することにより、重合体（Ｐ）にマレイミド化合物に由来する構造単位を導入することができる。
上記の内でも、得られる重合体（Ｐ）の耐油性がより優れるものとなる点で、以下の一般式（２）で表される化合物が好ましい。
【化３】
2019167446.tif 000004
〔式中、Ｒ1は水素、炭素数１〜３のアルキル基又はＰｈＲ2を表す。ただし、Ｐｈはフェニル基を表し、Ｒ2は水素、ヒドロキシ基、炭素数１〜２のアルコキシ基、アセチル基又はハロゲンを表す。〕
【００４１】
重合体（Ｐ）において、上記マレイミド化合物に由来する構造単位が占める割合は、重合体（Ｐ）の全構造単位に対して３０質量％以上９９質量％以下であることが好ましく、より好ましくは３０質量％以上９５質量％以下であり、さらに好ましくは３０質量％以上９０質量％以下であり、特に好ましくは４０質量％以上８０質量％以下である。また例えば、５０質量％以上であってもよく、さらに例えば、６０質量％以上であってもよい。また例えば、７５質量％以下であってもよく、さらに例えば、７０質量％以下であってもよい。また例えば、５０質量％以上７５質量％以下であってもよく、６０質量％以上７０質量％以下であってもよい。
マレイミド化合物に由来する構造単位が３０質量％以上の場合、得られるブロック共重合体の耐熱性及び耐油性に優れる。一方、９９質量％以下の場合、上記マレイミド化合物に由来する構造単位以外の構造単位を有する結果、流動性及び成形性に優れる。
【００４２】
重合体（Ｐ）は、より耐油性に優れる点から、さらに、アミド基含有ビニル化合物に由来する構造単位を含んでいても良い。
【００４３】
アミド基含有ビニル化合物の具体例としては、（メタ）アクリルアミド、並びに、ｔｅｒｔ−ブチル（メタ）アクリルアミド、Ｎ，Ｎ−ジメチル（メタ）アクリルアミド、Ｎ，Ｎ−ジエチル（メタ）アクリルアミド、Ｎ−イソプロピル（メタ）アクリルアミド、Ｎ，Ｎ−ジメチルアミノプロピル（メタ）アクリルアミド及び（メタ）アクリロイルモルホリン等の（メタ）アクリルアミド誘導体；並びに、Ｎ−ビニルアセトアミド、Ｎ−ビニルホルムアミド及びＮ−ビニルイソブチルアミド等のＮ−ビニルアミド系単量体等が挙げられる。
【００４４】
アミド基含有ビニル化合物を含む単量体を重合することにより、重合体（Ｐ）にアミド基含有ビニル化合物に由来する構造単位を導入することができる。
【００４５】
重合体（Ｐ）の数平均分子量（Ｍｎ）は、１０，０００以上５００，０００以下の範囲であることが好ましい。数平均分子量が１０，０００以上あれば、エラストマー材料として十分な強度を発揮することができる。また、５００，０００以下であれば、良好な成形性を確保することができる。数平均分子量は、より好ましくは２０，０００以上４００，０００以下の範囲であり、さらに好ましくは５０，０００以上２００，０００以下の範囲である。
また、重合体（Ｐ）の重量平均分子量（Ｍｗ）の値を上記数平均分子量（Ｍｎ）の値で除して得られる分子量分布（Ｍｗ／Ｍｎ）は、成形性の点で３．０以下であることが好ましい。より好ましくは２．５以下であり、さらに好ましくは２．０以下であり、一層好ましくは１．７以下である。分子量分布の下限値は１．０である。
が好ましい。
【００４６】
◆ブロック共重合体
重合体（Ｐ）がブロック共重合体である場合、上記一般式（１）で表されるチオカルボニルチオ基を末端に有するブロック共重合体であって、製造の簡便さの観点から、前記ＲＡＦＴ法により製造されることが好ましい。
ＲＡＦＴ剤としては、活性点を１箇所のみ有する一官能のものを用いてもよいし、二官能以上のものを用いてもよい。Ａ−（ＢＡ）n型構造のブロック共重合体を効率的に得やすい点では、二官能型のＲＡＦＴ剤を用いることが好ましい。
本ブロック共重合体は、Ｔｇが２５℃以上の重合体ブロック（以下、「重合体ブロック（Ａ）」という。）、並びに、Ｔｇが２５℃未満の重合体ブロック（以下、「重合体ブロック（Ｂ）」という。）を各々１つ以上有することが好ましい。本ブロック共重合体が、上記重合体ブロック（Ａ）及び／又は重合体ブロック（Ｂ）を２以上有する場合、各ブロックの構造は同一であっても異なっていてもよい。
ブロック共重合体の構造についても特に制限はなく、ジブロックポリマー、又は、トリブロックポリマー等、各種の線状又は分岐状のブロック共重合体を用いることができる。
【００４７】
エラストマー材料として良好な性能が得られる点では、重合体ブロック（Ａ）−アクリル系重合体ブロック（Ｂ）−重合体ブロック（Ａ）からなる、トリブロック共重合体等の構造を有するものが好ましい。
【００４８】
前記トリブロック共重合体において、重合体ブロック（Ａ）はハードセグメントとして作用し、アクリル系重合体ブロック（Ｂ）はソフトセグメントとして作用する。この結果、前記トリブロック共重合体は、破断伸び及び破断強度等の機械的物性に優れた性能を発揮し、エラストマーとして有用な材料となる。
ブロック共重合体における重合体ブロック（Ａ）の割合は、１０質量％以上６０質量％以下が好ましく、２０質量％以上５０質量％以下がより好ましい。
ブロック共重合体におけるアクリル系重合体ブロック（Ｂ）の割合は、４０質量％以上９０質量％以下が好ましく、５０質量％以上８０質量％以下がより好ましい。
【００４９】
前記トリブロック共重合体をエラストマー材料として用いる場合、上記重合体ブロック（Ａ）のＳＰ値及びアクリル系重合体ブロック（Ｂ）のＳＰ値は、０．１以上の差異を有することが好ましい。ＳＰ値が０．１以上異なる場合、ブロック共重合体において両者が適度に相分離するため機械的強度に優れた性能を発揮することが可能となる。上記ＳＰ値の差異は、０．３以上であることがより好ましく、０．５以上であることがさらに好ましく、０．８以上であることが一層好ましく、１．０以上であることが特に好ましい。また、製造上の観点等から、ＳＰ値の差異は１０以下であることが好ましく、５．０以下であることがより好ましい。
【００５０】
＜重合体ブロック（Ａ）＞
重合体ブロック（Ａ）は、Ｔｇが２５℃以上の重合体ブロックであることが好ましく、より好ましくは１００℃以上の重合体ブロックであり、さらに好ましくは１５０℃以上の重合体ブロックである。重合体ブロック（Ａ）を構成する単量体としては、スチレン類、マレイミド化合物及びアミド基含有ビニル化合物等を挙げることができる。これら単量体の具体例としては、前記と同様のものが挙げられる。
【００５１】
また、前記重合体ブロック（Ａ）は、耐熱性及び耐油性に優れる点で、スチレン類及びマレイミド化合物に由来の構造単位を有する重合体ブロックであることが好ましい。
【００５２】
重合体ブロック（Ａ）において、上記スチレン類に由来する構造単位が占める割合は、重合体（Ｐ）の全構造単位に対して１質量％以上７０質量％以下であることが好ましい。より好ましくは５質量％以上７０質量％以下であり、さらに好ましくは１０質量％以上７０質量％以下であり、一層好ましくは２０質量％以上６０質量％以下である。また、例えば、２０質量％以上４０質量％以下であってもよい。
スチレン類に由来する構造単位が１質量％以上であれば、成形性に優れる重合体（Ｐ）が得られる。一方、７０質量％以下であれば、上記マレイミド化合物由来の構造単位の必要量を確保することが可能となるため、耐熱性及び耐油性に優れる重合体（Ｐ）を得ることができる。
【００５３】
重合体ブロック（Ａ）において、上記マレイミド化合物に由来する構造単位が占める割合は、重合体（Ｐ）の全構造単位に対して３０質量％以上９９質量％以下が好ましい。より好ましくは３０質量％以上９５質量％以下であり、さらに好ましくは３０質量％以上９０質量％以下であり、特に好ましくは４０質量％以上８０質量％以下である。また例えば、５０質量％以上であってもよく、さらに例えば、６０質量％以上であってもよい。また例えば、７５質量％以下であってもよく、さらに例えば、７０質量％以下であってもよい。また例えば、５０質量％以上７５質量％以下であってもよく、６０質量％以上７０質量％以下であってもよい。
マレイミド化合物に由来する構造単位が３０質量％以上の場合、得られるブロック共重合体の耐熱性及び耐油性に優れる。一方、９９質量％以下の場合、上記マレイミド化合物に由来する構造単位以外の構造単位を有する結果、流動性及び成形性に優れる。
【００５４】
重合体ブロック（Ａ）は、より耐油性に優れる点から、さらに、アミド基含有ビニル化合物に由来する構造単位を含んでいても良い。
【００５５】
また、重合体ブロック（Ａ）が架橋性官能基を含む場合は、圧縮永久歪の値が小さいブロック共重合体を得易い点で好ましい。上記架橋性官能基の導入は、例えば架橋性官能基を有するビニル化合物を共重合することによって導入することができる。架橋性官能基を有するビニル化合物としては、不飽和酸カルボン酸化合物、不飽和酸無水物、ヒドロキシ基含有ビニル化合物、エポキシ基含有ビニル化合物、１級又は２級アミノ基含有ビニル化合物、反応性ケイ素基含有化合物等が挙げられる。これらの化合物は単独で用いてもよいし、２種以上を組み合わせて用いてもよい。
【００５６】
不飽和酸カルボン酸化合物の具体例としては、（メタ）アクリル酸、マレイン酸、フマル酸、イタコン酸、クロトン酸、シトラコン酸、桂皮酸、更には、不飽和ジカルボン酸のモノアルキルエステル（マレイン酸、フマル酸、イタコン酸、シトラコン酸、無水マレイン酸、無水イタコン酸、無水シトラコン酸等のモノアルキルエステル）等が挙げられる。これらの化合物は単独で用いてもよいし、２種以上を組み合わせて用いてもよい。
【００５７】
不飽和酸無水物の具体例としては、無水マレイン酸、無水イタコン酸、無水シトラコン酸等が挙げられる。これらの化合物は単独で用いてもよいし、２種以上を組み合わせて用いてもよい。
【００５８】
ヒドロキシ基含有ビニル化合物の具体例としては、（メタ）アクリル酸２−ヒドロキシエチル、（メタ）アクリル酸２−ヒドロキシプロピル、（メタ）アクリル酸３−ヒドロキシプロピル、（メタ）アクリル酸２−ヒドロキシブチル、（メタ）アクリル酸３−ヒドロキシブチル、（メタ）アクリル酸４−ヒドロキシブチル、並びに、ポリエチレングリコール及びポリプロピレングリコール等のポリアルキレングリコールのモノ（メタ）アクリル酸エステル等が挙げられる。これらの化合物は単独で用いてもよいし、２種以上を組み合わせて用いてもよい。
【００５９】
エポキシ基含有ビニル化合物の具体例としては、（メタ）アクリル酸グリシジル、４−ヒドロキシブチル（メタ）アクリレートグリシジルエーテル、３，４−エポキシシクロヘキシルメチル（メタ）アクリレート等が挙げられる。これらの化合物は単独で用いてもよいし、２種以上を組み合わせて用いてもよい。
【００６０】
１級又は２級アミノ基含有ビニル化合物の具体例としては、アミノエチル（メタ）アクリレート、アミノプロピル（メタ）アクリレート、Ｎ−メチルアミノエチル（メタ）アクリレート、Ｎ−エチルアミノエチル（メタ）アクリレート等のアミノ基含有（メタ）アクリル酸エステル；アミノエチル（メタ）アクリルアミド、アミノプロピル（メタ）アクリルアミド、Ｎ−メチルアミノエチル（メタ）アクリルアミド、Ｎ−エチルアミノエチル（メタ）アクリルアミド等のアミノ基含有（メタ）アクリルアミド等が挙げられる。これらの化合物は単独で用いてもよいし、２種以上を組み合わせて用いてもよい。
【００６１】
反応性ケイ素基含有化合物の具体例としては、ビニルトリメトキシシラン、ビニルトリエトキシシラン、ビニルメチルジメトキシシラン、ビニルジメチルメトキシシランン等のビニルシラン類；（メタ）アクリル酸トリメトキシシリルプロピル、（メタ）アクリル酸トリエトキシシリルプロピル、（メタ）アクリル酸メチルジメトキシシリルプロピル、（メタ）アクリル酸ジメチルメトキシシリルプロピル等のシリル基含有（メタ）アクリル酸エステル類；トリメトキシシリルプロピルビニルエーテル等のシリル基含有ビニルエーテル類；トリメトキシシリルウンデカン酸ビニル等のシリル基含有ビニルエステル類等を挙げることができる。これらの化合物は単独で用いてもよいし、２種以上を組み合わせて用いてもよい。
【００６２】
上記の外にも、オキサゾリン基含有単量体又はイソシアネート基含有単量体を共重合することにより、架橋性官能基としてオキサゾリン基又はイソシアネート基を導入することができる。
【００６３】
さらに、分子内に２個以上の重合性不飽和基を有する多官能重合性単量体を共重合することにより、重合体ブロック（Ａ）に架橋性官能基として重合性不飽和基を導入し得る。上記多官能重合性単量体としては、（メタ）アクリロイル基、アルケニル基等の重合性官能基を分子内に２つ以上有する化合物であり、多官能（メタ）アクリレート化合物、多官能アルケニル化合物、（メタ）アクリロイル基及びアルケニル基の両方を有する化合物等が挙げられる。これらの内でも、（メタ）アクリル酸アリル、（メタ）アクリル酸イソプロペニル、（メタ）アクリル酸ブテニル、（メタ）アクリル酸ペンテニル、（メタ）アクリル酸２−（２−ビニロキシエトキシ）エチル等の分子内に（メタ）アクリロイル基及びアルケニル基の両方を有する化合物を用いた場合、重合性不飽和基の反応性に差異があることから重合体ブロック（Ａ）に効果的に重合性不飽和基を導入し得る点で好ましい。これらの化合物は単独で用いてもよいし、２種以上を組み合わせて用いてもよい。
【００６４】
重合体ブロック（Ａ）が架橋性官能基を有する場合、当該架橋性官能基の導入量は、重合体ブロック（Ａ）の全構造単位に基づいて好ましくは０．０１モル％以上であり、より好ましくは０．１モル％以上であり、さらに好ましくは１．０モル％以上であり、特に好ましくは２．０モル％以上である。架橋性官能基の導入量が０．０１モル％以上であれば、圧縮永久歪の値の小さなブロック共重合体を得易くなる。一方、架橋反応の制御性の観点から、架橋性官能基導入量の上限は好ましくは６０モル％以下であり、より好ましくは４０モル％以下であり、さらに好ましくは２０モル％以下である。架橋性官能基の導入量は、重合体ブロック（Ａ）の全構造単位に基づいて０．０１モル％以上６０モル％以下の範囲とすることができ、好ましくは０．１モル％以上４０モル％以下の範囲であり、より好ましくは１．０モル％以上２０モル％以下の範囲である。
【００６５】
重合体ブロック（Ａ）は、本発明が奏する効果を損なわない範囲において、上記の構造単位以外に、これらと共重合可能な他の単量体に由来する構造単位を有していてもよい。他の単量体としては、（メタ）アクリル酸アルキルエステル化合物、（メタ）アクリル酸アルコキシアルキルエステル化合物等が挙げられる。これらの化合物は単独で用いてもよいし、２種以上を組み合わせて用いてもよい。
重合体ブロック（Ａ）において、上記の他の単量体に由来する構造単位が占める割合は、重合体ブロック（Ａ）の全構造単位に対して０質量％以上５０質量％以下の範囲であることが好ましい。より好ましくは５質量％以上４５質量％以下であり、さらに好ましくは１０質量％以上４０質量％以下である。
【００６６】
（メタ）アクリル酸アルキルエステル化合物の具体例としては、（メタ）アクリル酸メチル、（メタ）アクリル酸エチル、（メタ）アクリル酸イソプロピル、（メタ）アクリル酸ｎ−プロピル、（メタ）アクリル酸ｎ−ブチル、（メタ）アクリル酸イソブチル、（メタ）アクリル酸ｔｅｒｔ−ブチル、（メタ）アクリル酸ヘキシル、（メタ）アクリル酸２−エチルヘキシル、（メタ）アクリル酸ｎ−オクチル、（メタ）アクリル酸イソオクチル、（メタ）アクリル酸ｎ−ノニル、（メタ）アクリル酸イソノニル、（メタ）アクリル酸デシル及び（メタ）アクリル酸ドデシル等の（メタ）アクリル酸の直鎖状又は分岐状アルキルエステル化合物；
（メタ）アクリル酸シクロヘキシル、（メタ）アクリル酸メチルシクロヘキシル、（メタ）アクリル酸ｔｅｒｔ−ブチルシクロヘキシル、（メタ）アクリル酸シクロドデシル、（メタ）アクリル酸イソボルニル、（メタ）アクリル酸アダマンチル、（メタ）アクリル酸ジシクロペンテニル、（メタ）アクリル酸ジシクロペンタニル等の（メタ）アクリル酸の脂肪族環式エステル化合物などが挙げられる。
【００６７】
（メタ）アクリル酸アルコキシアルキルエステル化合物の具体例としては、（メタ）アクリル酸メトキシメチル、（メタ）アクリル酸エトキシメチル、（メタ）アクリル酸メトキシエチル、（メタ）アクリル酸エトキシエチル、（メタ）アクリル酸ｎ−プロポキシエチル、（メタ）アクリル酸ｎ−ブトキシエチル、（メタ）アクリル酸メトキシプロピル、（メタ）アクリル酸エトキシプロピル、（メタ）アクリル酸ｎ−プロポキシプロピル、（メタ）アクリル酸ｎ−ブトキシプロピル、（メタ）アクリル酸メトキシブチル、（メタ）アクリル酸エトキシブチル、（メタ）アクリル酸ｎ−プロポキシブチル、（メタ）アクリル酸ｎ−ブトキシブチルなどが挙げられる。
【００６８】
上記以外の他の単量体としては、Ｎ，Ｎ−ジメチルアミノエチル（メタ）アクリレート、Ｎ，Ｎ−ジエチルアミノエチル（メタ）アクリレート及びＮ，Ｎ−ジメチルアミノプロピル（メタ）アクリレート等が挙げられる
【００６９】
重合体ブロック（Ａ）の溶解パラメータ（ＳＰ値）が１０．０以上である場合、ブロック共重合体の耐油性がより良好なものとなる点で好ましい。ＳＰ値は、より好ましくは１１．０以上であり、さらに好ましくは１２．０以上であり、なお好ましくは１３．０以上である。
重合体ブロック（Ａ）のＳＰ値の上限については特に制限されないが、通常は３０以下である。また例えば、ＳＰ値は、２０．０以下であってもよく、また例えば、１８．０以下であってもよい。
【００７０】
上記のＳＰ値については、Ｒ．Ｆ．Ｆｅｄｏｒｓにより著された「Ｐｏｌｙｍｅｒ Ｅｎｇｉｎｅｅｒｉｎｇ ａｎｄ Ｓｃｉｅｎｃｅ」１４（２），１４７（１９７４）に記載の計算方法によって、算出することができる。具体的には、式（１）に示す計算方法による。
【数１】
2019167446.tif 000005
δ  ：ＳＰ値（（ｃａｌ／ｃｍ3）1/2）
ΔＥvap  ：各原子団のモル蒸発熱（ｃａｌ／ｍｏｌ）
Ｖ  ：各原子団のモル体積（ｃｍ3／ｍｏｌ）
【００７１】
＜重合体ブロック（Ｂ）＞
重合体ブロック（Ｂ）は、Ｔｇが２５℃未満である重合体ブロックであることが好ましく、エラストマー用途に好適な点で、アクリル系重合体ブロックが好ましい。
【００７２】
アクリル系重合体ブロックは、アクリル系単量体を含む単量体を重合することにより得ることができる。アクリル系単量体とは、アクリル酸及びアクリル酸エステル化合物等のアクリロイル基を有する不飽和化合物を指す。アクリル酸エステル化合物の具体例としては、アクリル酸メチル、アクリル酸エチル、アクリル酸ｎ−プロピル、アクリル酸イソプロピル、アクリル酸ｎ−ブチル、アクリル酸イソブチル、アクリル酸ｔｅｒｔ−ブチル、アクリル酸ヘキシル、アクリル酸２−エチルヘキシル、アクリル酸オクチル、アクリル酸ノニル、アクリル酸デシル、アクリル酸ラウリル、アクリル酸ステアリル等のアクリル酸アルキルエステル化合物；
アクリル酸シクロヘキシル、アクリル酸メチルシクロヘキシル、アクリル酸ｔｅｒｔ−ブチルシクロヘキシル、アクリル酸シクロドデシル等のアクリル酸の脂肪族環式エステル化合物；
アクリル酸メトキシメチル、アクリル酸エトキシメチル、アクリル酸メトキシエチル、アクリル酸エトキシエチル、アクリル酸ｎ−プロポキシエチル、アクリル酸ｎ−ブトキシエチル、アクリル酸メトキシプロピル、アクリル酸エトキシプロピル、アクリル酸ｎ−プロポキシプロピル、アクリル酸ｎ−ブトキシプロピル、アクリル酸メトキシブチル、アクリル酸エトキシブチル、アクリル酸ｎ−プロポキシブチル、アクリル酸ｎ−ブトキシブチル等のアクリル酸アルコキシアルキルエステル化合物などが挙げられる。この他にも、アミド基、アミノ基、カルボキシ基及びヒドロキシ基等の官能基を有するアクリル酸エステル化合物を用いてもよい。
これらの内でも、柔軟性に優れたブロック共重合体が得られる点で炭素数１〜１２のアルキル基又は炭素数２〜８のアルコキシアルキル基を有するアクリル酸アルキルエステル化合物が好ましい。また、耐熱性及び耐油性の観点を加味した場合、上記アクリル系単量体は、炭素数１〜３のアルキル基又は炭素数２〜３のアルコキシアルキル基を有するアクリル酸アルキルエステル化合物を含むものであることがより好ましい。
【００７３】
アクリル系重合体ブロックにおいて、アクリル系単量体に由来する構造単位が占める割合は、アクリル系重合体ブロックの全構造単位に対して２０質量％以上１００質量％以下の範囲であることが好ましく、より好ましくは５０質量％以上１００質量％以下であり、さらに好ましくは８０質量％以上１００質量％以下であり、一層好ましくは９０質量％以上１００質量％以下である。
アクリル系重合体ブロックにおいて、アクリル系単量体に由来する構造単位が上記範囲にある場合は、機械的物性の点で良好なブロック共重合体が得られる傾向にある。
【００７４】
本発明により奏される効果を妨げない限りにおいて、アクリル系重合体ブロックは、上記アクリル系単量体以外の単量体を構成単量体単位として使用することができる。アクリル系単量体以外の単量体としては、アクリロイル基以外の不飽和基を有する単量体を用いることができ、メタクリル酸エステル等のメタクリロイル基含有化合物、並びに、アルキルビニルエステル、アルキルビニルエーテル及びスチレン類等の脂肪族又は芳香族ビニル化合物などが挙げられる。
【００７５】
本発明では、アクリル系重合体ブロックを構成する重合体のＴｇは２５℃以下であることが好ましい。また例えば、１０℃以下であってもよい。Ｔｇは０℃以下が好ましく、−１０℃以下がより好ましい。Ｔｇが２５℃を超える場合、得られるブロック共重合体の柔軟性が不十分となる場合がある。使用可能な構成単量体単位の制限から、Ｔｇの下限は−８０℃である。
また、Ｔｇが−２０℃以下の場合には、低温環境下でも柔軟性が確保される点で好ましい。耐寒性を加味した場合、より好ましくは−３０℃以下であり、さらに好ましくは−４０℃以下である。
尚、Ｔｇの値は、後述する実施例において記載する通り、示差走査熱量測定（ＤＳＣ）により得ることができる。また、重合体ブロックを構成する単量体単位から計算により求めることもできる。
【００７６】
また、アクリル系重合体ブロックのＳＰ値が９．７以上である場合、ブロック共重合体の耐油性がより良好なものとなる点で好ましい。ＳＰ値は、より好ましくは１０．０以上であり、さらに好ましくは１０．２以上であり、特に好ましくは１０．５以上である。
アクリル系重合体ブロックのＳＰ値の上限については特に制限されないが、通常は２０以下である。
【００７７】
また、重合体ブロック（Ｂ）が架橋性官能基を含んでいても良く、耐油性の高いブロック共重合体を得易い点で好ましい。上記架橋性官能基の導入は、例えば架橋性官能基を有するビニル化合物を共重合することによって導入することができる。架橋性官能基を有するビニル化合物としては、不飽和カルボン酸化合物、不飽和酸無水物、ヒドロキシ基含有ビニル化合物、エポキシ基含有ビニル化合物、１級又は２級アミノ基含有ビニル化合物、反応性ケイ素基含有化合物等が挙げられる。具体例としては、重合体ブロック（Ａ）と同様のものが挙げられる。これらの化合物は単独で用いてもよいし、２種以上を組み合わせて用いてもよい。
重合体ブロック（Ｂ）が架橋性官能基を有する場合、当該架橋性官能基の導入量は、重合体ブロック（Ｂ）の全構造単位に基づいて好ましくは０．０１モル％以上であり、より好ましくは０．１モル％以上であり、さらに好ましくは０．５モル％以上である。架橋性官能基の導入量が０．０１モル％以上であれば、耐油性の高いブロック共重合体を得易くなる。一方、柔軟性の観点から、架橋性官能基導入量の上限は好ましくは２０モル％以下であり、より好ましくは１０モル％以下であり、さらに好ましくは５モル％以下である。架橋性官能基の導入量は、重合体ブロック（Ｂ）の全構造単位に基づいて０．０１モル％以上２０モル％以下の範囲とすることができ、好ましくは０．１モル％以上１０モル％以下の範囲であり、より好ましくは０．５モル％以上５モル％以下の範囲である。
【００７８】
1-4．重合体（Ｐ）の揮発分除去
本発明の重合体組成物の臭気を一層低減できる点で、前記重合体（Ｐ）に含まれる揮発分を除去する工程を経て得られる重合体を用いることが好ましい。
【００７９】
前記の揮発分を除去する工程としては、再沈殿精製、並びに、二軸連続式混練機、流下式蒸発機及び薄膜蒸発機等の脱溶剤装置を使用する方法等が挙げられる。
【００８０】
再沈殿精製としては、ポリマーを貧溶媒中で再沈殿させる公知の方法を採用することができる。
【００８１】
脱溶剤装置を使用する方法としては、得られる成形体の臭気低減効果の観点から、温度条件として、１００〜３５０℃が好ましく１２０〜３００℃さらに好ましく、１５０〜２５０℃が特に好ましい、また、真空度条件として、１０〜３００Ｔｏｒｒが好ましく、１０〜２００Ｔｏｒｒがさらに好ましく、１０〜１５０Ｔｏｒｒが特に好ましい。
【００８２】
脱溶剤装置を使用する方法では、重合体の分子量低下を抑制する目的で、酸化防止剤を添加することが好ましい。
酸化防止剤としては、フェノール系酸化防止剤、リン系酸化防止剤及び硫黄系酸化防止剤等が挙げられる。
フェノール系酸酸化防止剤としては、２，６−ジ-ｔ−ブチルヒドロキシトルエン等のヒンダードフェノール類が挙げられる。市販品としては、(株) ＡＤＥＫＡ製のアデカスタブＡＯ−２０、ＡＯ−３０、ＡＯ−４０、ＡＯ−５０、ＡＯ−６０、ＡＯ−７０、ＡＯ−８０等、ＢＡＳＦ社製のＩｒｇａｎｏｘ１０１０、１０３５、１０７６、１０９８等が挙げられる。
リン系酸化防止剤としては、トリアルキルホスフィン、トリアリールホスフィン等のホスフィン類や、亜リン酸トリアルキルや亜リン酸トリアリール等が挙げられる。これらの誘導体で市販品としては、 (株) ＡＤＥＫＡ製のアデカスタブＰＥＰ−４Ｃ、ＰＥＰ−８、ＰＥＰ−２４Ｇ、ＰＥＰ−３６、ＨＰ−１０、２６０、５２２Ａ、３２９Ｋ、１１７８、１５００、１３５Ａ、３０１０等、ＢＡＳＦ社製のＩｒｇａｆｏｓ１６８等が挙げられる。
硫黄系酸化防止剤としては、チオエーテル系化合物が挙げられ、市販品としては(株)ＡＤＥＫＡ製のアデカスタブＡＯ−２３、ＡＯ−４１２Ｓ、ＡＯ−５０３Ａ等が挙げられる。
これらは、１種のみを使用しても、２種以上を併用しても良い。これら酸化防止剤の好ましい組合せとしては、フェノール系酸化防止剤とリン系酸化防止剤との併用、及びフェノール系酸化防止剤と硫黄系酸化防止剤の併用が挙げられる。
酸化防止剤の含有割合としては、目的に応じて適宜設定すれば良く、重合体１００質量部に対して０．０１〜５質量部が好ましく、より好ましくは０．１〜１質量部である。
含有割合を０．１質量部以上とすることで、重合体の分子量低下を抑制する効果を高めることができ、５質量部以下とすることで、重合体の着色を抑えることができる。
【００８３】
揮発分を除去する工程の中でも、生産性の点から、脱溶剤装置を使用する方法が好ましく、二軸連続式混練機がさらに好ましい。
【００８４】
２．化学吸着型吸着剤
本発明の重合体組成物は、化学吸着型吸着剤を含むことで、重合体組成物の臭気を低減することができる。
【００８５】
化学吸着型吸着剤としては、ゼオライト、非晶質複合酸化物、非晶質活性酸化物、並びに、Ａｇ、Ｃｕ、Ｚｎ及びＭｎから選ばれる原子の少なくとも１種を含有する複合物等が挙げられる。
【００８６】
2−1．ゼオライト
ゼオライトは、好ましくは、合成ゼオライトである。上記ゼオライトは、水に対して不溶性又は難溶性であり、塩基性化合物に対する吸着効果に優れる。
ゼオライトの構造は、多様であるが、公知のゼオライトは、いずれも使用でき、構造としては、Ａ型、Ｘ型、Ｙ型、α型、β型、ＭＦＩ型、ＺＳＭ−５、アモルファス等がある。
【００８７】
2−2．非晶質複合酸化物
非晶質複合酸化物は、上記ゼオライト以外の化合物であり、好ましくは、Ａｌ2Ｏ3、ＳｉＯ2、ＭｇＯ、ＣａＯ、ＳｒＯ、ＢａＯ、ＺｎＯ、ＺｒＯ2、ＴｉＯ2、ＷＯ2、ＣｅＯ2、Ｌｉ2Ｏ、Ｎａ2Ｏ、Ｋ2Ｏ等から選ばれた少なくとも２種により構成される非晶質の複合酸化物である。
非晶質であることは、粉末Ｘ線回折測定を行ったときに、結晶面に基づく明らかな回折シグナルが認められないことを意味し、具体的には、横軸に回折角、縦軸に回折シグナル強度をプロットしたＸ線回折チャートに、尖度の高い（いわゆるシャープな）シグナルピークがほとんど現れないものである。
前記非晶質複合酸化物は、水に対して不溶性又は難溶性であり、塩基性化合物に対する吸着効果に優れる。これらの中でも、重合体組成物の臭気低減効果が大きい点で、Ａｌ2Ｏ3及びＳｉＯ2により構成される非晶質の複合酸化物であるケイ酸アルミニウムが好ましい。
【００８８】
2−3．非晶質活性酸化物
非晶質活性酸化物は、上記非晶質複合酸化物を含まない化合物であり、好ましくは、水に対して不溶性又は難溶性であり、酸性化合物又は硫黄含有化合物に対する吸着効果に優れる。
非晶質活性酸化物の具体例としては、Ａｌ2Ｏ3、ＳｉＯ2、ＭｇＯ、ＣａＯ、ＳｒＯ、ＢａＯ、ＺｎＯ、ＣｕＯ、ＭｎＯ、ＺｒＯ2、ＴｉＯ2、ＷＯ2、ＣｅＯ2等が挙げられる。
また、表面処理された活性酸化物を用いることもできる。表面処理物の具体例としては、オルガノポリシロキサンで表面処理した活性酸化物、アルミニウム、珪素、ジルコニウム又はスズの酸化物あるいは水酸化物で表面を被覆した活性酸化物が挙げられる。オルガノポリシロキサン等の有機系材料で表面処理する方が無機系材料で表面処理するよりも、吸着性能が高いので好ましい。
【００８９】
2−4．Ａｇ、Ｃｕ、Ｚｎ及びＭｎから選ばれる原子の少なくとも１種を含有する複合物
Ａｇ、Ｃｕ、Ｚｎ及びＭｎから選ばれる原子の少なくとも１種を含有する複合物は、水に対して不溶性又は難溶性の複合物であり、硫黄含有化合物に対する吸着効果に優れる。
前記複合物は、Ａｇ、Ｃｕ、Ｚｎ及びＭｎから選ばれる原子の少なくとも１種、並びに、該原子を含有する化合物、から選ばれた少なくとも１種と、他の材料とからなる複合材料である。
Ａｇ、Ｃｕ、Ｚｎ及びＭｎのうちの少なくとも１種の原子を含有する化合物は、好ましくは、酸化物、水酸化物、リン酸、硫酸等の無機酸の塩、酢酸、蓚酸、アクリル酸等の有機酸の塩である。従って、Ａｇ、Ｃｕ、Ｚｎ及びＭｎから選ばれた少なくとも１種の金属、又は、上記化合物を、他の材料としての無機化合物からなる担体に担持させた、水に不溶性の複合物を用いることができる。担体として好ましい無機化合物は、シリカ、４価金属のリン酸塩、ゼオライト等である。
４価金属のリン酸塩としては、好ましくは、下記一般式（３）で表される化合物である。この化合物は、水に対して不溶性又は難溶性であり、塩基性化合物に対する消臭効果に優れる。
ＨａＭｂ（ＰＯ4）ｃ・ｎＨ2Ｏ                          （３）
（式中、Ｍは、４価の金属原子であり、ａ、ｂ及びｃは、式：ａ＋４ｂ＝３ｃを満たす整数であり、ｎは０又は正の整数である。）
上記一般式（３）におけるＭとしては、Ｚｒ、Ｈｆ、Ｔｉ、Ｓｎ等が挙げられる。
４価金属のリン酸塩の好ましい具体例としては、リン酸ジルコニウム（Ｚｒ（ＨＰＯ4）2・Ｈ2Ｏ）、リン酸ハフニウム、リン酸チタン、リン酸スズ等が挙げられる。これらの化合物には、α型結晶、β型結晶、γ型結晶等、種々の結晶系を有する結晶質のものと非晶質のものがあるが、いずれも好ましく用いることができる。
これらの中でも、重合体組成物の臭気低減効果が大きい点で、Ａｇ、Ｃｕ、Ｚｎ及びＭｎから選ばれる原子の少なくとも１種を４価金属のリン酸塩に担持させた複合物、Ａｇ、Ｃｕ、Ｚｎ及びＭｎから選ばれる原子の少なくとも１種をシリカに担持させた複合物が好ましく、Ａｇ担持リン酸ジルコニウム、Ｃｕ担持シリカ等が挙げられる。
【００９０】
化学吸着型吸着剤の形状は、特に限定されない。尚、化学吸着型吸着剤の大きさについては、これが粒状物の場合、レーザー回折式粒度分布測定機で測定した体積基準の頻度積算値５０％の粒子径である平均一次粒子径は、吸着効率の観点から、０．０５〜１００μｍが好ましく、０．１〜５０μｍがより好ましく、０．２〜３０μｍが特に好ましい。化学吸着型吸着剤が大きすぎると、表出する化学吸着型吸着剤の単位質量あたりの表面積が小さく、十分な吸着効果が得られない場合がある。
【００９１】
化学吸着型吸着剤のメチルメルカプタン吸着容量（吸着剤１ｇが吸着可能なメチルメルカプタンの気体成分量（ｍＬ））として、重合体組成物の臭気を低減できる点で、１０〜５００ｍＬ/ｇが好ましく、１０〜３００ｍＬ/ｇがより好ましく、１０〜２００ｍＬ/ｇが特に好ましい。吸着容量が小さすぎると、十分な吸着効果が得られない場合がある。
また、化学吸着型吸着剤のアンモニア吸着容量（吸着剤１ｇが吸着可能なアンモニアの気体成分量（ｍＬ））としては、重合体組成物の臭気を低減できる点で、１０〜５００ｍＬ/ｇが好ましく、１０〜３００ｍＬ/ｇがより好ましく、１０〜２００ｍＬ/ｇが特に好ましい。
本発明においては、メチルメルカプタン吸着容量が大きい化学吸着型吸着剤を用いることが、重合体組成物の臭気低減効果が大きい点で好ましい。
【００９２】
化学吸着型吸着剤の比表面積（窒素吸着量から算出するＢＥＴ法による測定値）としては、重合体組成物の臭気低減効果が大きい点で、１０〜８００ｍ2／ｇが好ましく、３０〜６００ｍ2／ｇがより好ましい。
【００９３】
化学吸着型吸着剤の含有割合は、重合体組成物の臭気低減効果が大きい点で、重合体（Ｐ）を１００質量部としたとき、０．０００１〜５０質量部が好ましく、０．００１〜２０質量部がより好ましく、０．０１〜５質量部が特に好ましい。
０．０００１質量部未満であると、十分な臭気低減効果が得られない一方で、５０質量部超であると、重合体組成物の力学特性等を悪化させる要因となる。
【００９４】
３．物理吸着型吸着剤
本発明の重合体組成物は、物理吸着型吸着剤を含むことで、重合体組成物の臭気を低減することができる。
【００９５】
物理吸着型吸着剤としては活性炭及びケイソウ土等が挙げられる。
【００９６】
3−1．活性炭
活性炭は、大部分が炭素質の炭であり、薬品賦活された活性炭や水蒸気賦活された活性炭等が使用できる。
活性炭の市販品としては、フタムラ化学(株)製の薬品賦活された活性炭である「太閤Ｓ」、並びに、水蒸気賦活された活性炭である「太閤Ｋ」及び「太閤Ｐ」等、(株)クラレ製の水蒸気賦活された活性炭である「クラレコールＧＷ」、「クラレコールＧＷ−Ｈ」、「クラレコールＧＬＣ」、「クラレコールＫＷ」及び「クラレコールＳＷ」等、大阪ガスケミカル(株)製の薬品賦活された塩化亜鉛炭である「カルボラフィン」、「強力白鷺」、「精製白鷺」及び「特製白鷺」等、並びに、水蒸気賦活された「白鷺Ｃ」、「白鷺Ｍ」、「白鷺Ａ」、「白鷺Ｐ」等が挙げられる。
活性炭の性状は、粉末、粒状、破砕、造粒等のいずれでも良い。
【００９７】
3−2．ケイソウ土
ケイソウ土は、植物プランクトンであるケイソウの外殻化石（ケイソウ殻）を多く含んだ土である。
ケイソウ土としては、精製度を上げるためにロータリーキルンを用いて焼成処理を施されたものであるのが好ましい。
焼成処理を施されたケイソウ土の市販品としては、昭和化学工業(株)製の「ラヂオライト」等が挙げられる。
【００９８】
物理吸着型吸着剤の含有割合は、重合体組成物の臭気低減効果が大きい点で、重合体（Ｐ）を１００質量部としたとき、０．０００１〜５０質量部が好ましく、０．００１〜２０質量部がより好ましく、０．０１〜５質量部が特に好ましい。
０．０００１質量部未満であると、十分な臭気低減効果が得られない一方で、５０質量部超であると、重合体組成物の力学特性等を悪化させる要因となる。
【００９９】
４．重合体組成物及びその製造方法
本発明の重合体組成物は、硫黄原子含有ビニル系重合体（Ｐ）、並びに、化学吸着型吸着剤及び／又は物理吸着型吸着剤を含む。
【０１００】
本発明の重合体組成物の製造方法としては、常法に従えば良く、前記重合体（Ｐ）、並びに、化学吸着型吸着剤及び／又は物理吸着型吸着剤を、必要に応じてさらにその他成分を、常法に従い混合・撹拌することにより製造することができる。
この場合、必要に応じて加熱することができ、重合体が溶融する温度において、吸着剤を溶融混練する方法の場合には、２５℃以上が好ましく、５０℃以上がさらに好ましく、１００℃以上が特に好ましい。溶融混練はバッチ式・連続式の混練機や、二軸押出機等を使用することが出来る。
また、重合体の溶液に吸着剤を添加した後、溶剤を留去させる方法で製造しても良く、溶剤を留去する方法としては、キャスト法や二軸連続式混練機等の脱溶剤装置を使用する方法等が挙げられる。
【０１０１】
その他成分としては、重合体組成物の臭気をより低減できる点で、重金属不活性化剤を含むことが好ましい。
重金属不活性化剤は、金属イオンをキレート化する機能を有し、重合体（Ｐ）が金属と接触する環境下で、金属による重合体（Ｐ）の熱酸化劣化が進行するのを防止し、揮発分の発生を抑制する作用を持つ。
【０１０２】
重金属不活性化剤としては、ベンゾトリアゾール誘導体、ヒドラジド誘導体、硫黄含有ホスファイト類等が挙げられる。これらの中でも、重合体（Ｐ）の熱酸化劣化を抑制しつつ、本発明の奏する効果が高い点で、ヒドラジド誘導体、硫黄含有ホスファイト類が好ましく、ヒドラジド誘導体がさらに好ましい。
【０１０３】
ベンゾトリアゾール誘導体の具体例としては、ベンゾトリアゾール、サリチルアミド１，２，４−トリアゾール−３−イル、３−（Ｎ−サリチロイル）アミノ−１，２，４−トリアゾール等が挙げられる。
ヒドラジド誘導体の具体例としては、ビスサリチル酸ヒドラジド、Ｎ’１，Ｎ’１２−ビス（２−ヒドロキシベンゾイル）ドデカンジヒドラジド、Ｎ，Ｎ’−ビス[３−（３，５−ジ−t-ブチル−４−ヒドロキシフェニル）プロピノイル]ヒドラジン、デカメチレンジカルボキシリックアシッド−ビス（Ｎ’−サリチロイルヒドラジド）オキサリックアシッド−ビス（ベンジリデンヒドラジド）、チオジプロピオニックアシッド−ビス（ベンジリデンヒドラジド）、イソフタリックアシッド−ビス（２−フェノキシプロピオニルヒドラジド）、２’，３−ビス［［３−［３，５−ジ−ｔ−ブチル−４−ヒドロキシフェニル］プロピオニル］］プロピオノヒドラジド、テトラキス［２−ｔ−ブチル−４−チオ（２’−メチル−４’−ヒドロキシ−５’−ｔ−ブチルフェニル）−５−メチルフェニル］−１，１０−デカメチレン−ジ−カルボキシリックアシッド−ジ−ヒドロキシエチルカルボニルヒドラジド−ホスファイト、テトラキス［２−ｔ−ブチル−４−チオ（２’−メチル−４’−ヒドロキシ−５’−ｔ−ブチルフェニル）−５−メチルフェニル］−１，１０−デカメチレン−ジ−カルボキシリックアシッド−ジ−サリシロイルヒドラジド−ジホスファイト、テトラキス［２−ｔ−ブチル−４−チオ（２’−メチル−４’−ヒドロキシ−５’−ｔ−ブチルフェニル）−５−メチルフェニル］−ジ（ヒドロキシエチルカルボニル）ヒドラジド−ジホスファイト等が挙げられる。
硫黄含有ホスファイト類はヒドラジド誘導体に分類されない化合物であり、その具体例としては、トリス［２−ｔ−ブチル−４−チオ（２’−メチル−４’−ヒドロキシ−５’−ｔ−ブチル）フェニル−５−メチル］−フェニルホスファイト、ビス［２−ｔ−ブチル−４−チオ（２’−メチル−４’−ヒドロキシ−５’−ｔ−ブチルフェニル）−５−メチルフェニル］−ペンタエリスリトール−ジホスファイト、テトラキス［２−ｔ−ブチル−４−チオ（２’−メチル−４’−ヒドロキシ−５’−ｔ−ブチルフェニル）−５−メチルフェニル］−１，６−ヘキサメチレン−ビス（Ｎ−ヒドロキシエチル−Ｎ−メチルセミカルバジド）−ジホスファイト、テトラキス［２−ｔ−ブチル−４−チオ（２’−メチル−４’−ヒドロキシ−５’−ｔ−ブチルフェニル）−５−メチルフェニル］−Ｎ，Ｎ’−ビス（ヒドロキシエチル）オキサミド−ジホスファイト等が挙げられる。
ベンゾトリアゾール誘導体、ヒドラジド誘導体及び硫黄含有ホスファイト類のいずれにも分類されない重金属不活性化剤の具体例としては、ビス（サリシロイルヒドラジン）、Ｎ−サリシリデン−Ｎ’−サリシロイルヒドラゾン、２，４，６−トリアミノ−１，３，５−トリアジン、３，９−ビス［２−（３，５−ジアミノ−２，４，６−トリアザフェニル）エチル］−２，４，８，１０−テトラオキサスピロ［５．５］ウンデカン、エチレンジアミン−テトラアセチックアシッド、エチレンジアミン−テトラアセチックアシッドのアルカリ金属塩（Ｌｉ，Ｎａ，Ｋ）塩、Ｎ，Ｎ’−ジサリチリデン−エチレンジアミン、Ｎ，Ｎ’−ジサリチリデン−１，２−プロピレンジアミン、Ｎ，Ｎ’’−ジサリチリデン−Ｎ’−メチル−ジプロピレントリアミン、ニッケル−ビス（１−フェニル−３−メチル−４−デカノイル−５−ピラゾレート）、２−エトキシ−２’−エチルオキサニリド、５−ｔ−ブチル−２−エトキシ−２’−エチルオキサニリド、Ｎ，Ｎ−ジエチル−Ｎ’，Ｎ’−ジフェニルオキサミド、Ｎ，Ｎ’−ジエチル−Ｎ，Ｎ’−ジフェニルオキサミド、２，２’−オキサミドビス［エチル３−（３，５−ｔ−ブチル−４−ヒドロキシフェニル）プロピオネート］等が挙げられる。
上記重金属不活性化剤は１種類のみ使用しても又は２種以上を併用してもよい。
【０１０４】
これらの中でも、重合体組成物の臭気低減効果が大きい点で、Ｎ’１，Ｎ’１２−ビス（２−ヒドロキシベンゾイル）ドデカンジヒドラジド、Ｎ，Ｎ’−ビス[３−（３，５−ジ−t-ブチル−４−ヒドロキシフェニル）プロピノイル]ヒドラジン等のヒドラジド誘導体が特に好ましい。
【０１０５】
重金属不活性化剤の含有割合は、重合体組成物の臭気低減効果が大きい点で、重合体（Ｐ）を１００質量部としたとき、０．０００１〜５０質量部が好ましく、０．００１〜２０質量部がより好ましく、０．０１〜５質量部が特に好ましい。
０．０００１質量部未満であると、十分な臭気低減効果が得られない一方で、５０質量部超であると、重合体組成物の力学特性等を悪化させる要因となる。
【０１０６】
５．用途
本発明の重合体組成物は、自動車部品、電化製品及び医療関連製品等のパッキンやガスケット又はホース材等、接着剤原料、建築・土木用部材、日用雑貨品等の様々な分野において使用することができる。
また、本発明の重合体（Ｐ）が、リビングラジカル重合法により得られる、重合体ブロック（Ａ）−アクリル系重合体ブロック（Ｂ）−重合体ブロック（Ａ）からなる、トリブロック共重合体によれば、極めて高い耐熱性及び耐油性を発揮するエラストマー材料を得ることができる。よって、上記の内でも例えば自動車用途では、特にエンジンルーム内の部品として、シール材やパッキン、チューブ、ホース、エンジンカバー、タンクキャップ等に好適に用いられる。電気材料としてはオーブン、トースター、ＩＨヒーター、電熱器、温風ヒーター等の発熱家電等にも好適に用いられる。
【０１０７】
さらに、前記トリブロック共重合体を含む重合体組成物は、エラストマー組成物として、所望の形状に成形・加工することにより、自動車部品、家電・ＯＡ機器部品、医療用機器部品、包装用資材、土木建築用資材、電線、雑貨等の広汎な分野の資材用に好適に用いることができる。
以下、エラストマー組成物について説明する。
【０１０８】
＜エラストマー組成物＞
前記トリブロック共重合体は、単独でもエラストマー材料として適用することが可能であるが、必要に応じて公知の添加剤等を配合したエラストマー組成物の態様としてもよい。特に、前記トリブロック共重合体が重合体ブロック（Ａ）及びアクリル系重合体ブロック（Ｂ）の少なくともいずれかに架橋性官能基を含む場合、当該官能基と反応可能な架橋剤及び架橋促進剤等を配合し、必要に応じて加熱処理等を施すことにより圧縮永久歪の値が小さいエラストマーを得ることができる点で好ましい。
【０１０９】
前記トリブロック共重合体が、カルボキシル基を有する架橋性単量体に由来する構造単位を含む場合、架橋剤としては、多価アミン、多官能イソシアネート等が好ましく用いられる。
多価アミンの具体例としては、ヘキサメチレンジアミン、ヘキサメチレンジアミンカーバメート、Ｎ，Ｎ′−ジシンナミリデン−１，６−ヘキサンジアミン等の脂肪族ジアミン化合物；４，４′−メチレンビスシクロヘキシルアミンカーバメート等の脂環式ジアミン化合物；４，４′−メチレンジアニリン、ｍ−フェニレンジアミン、４，４′−ジアミノジフェニルエーテル、４，４′−（ｍ−フェニレンジイソプロピリデン）ジアニリン、４，４′−（ｐ−フェニレンジイソプロピリデン）ジアニリン、２，２′−ビス〔４−（４−アミノフェノキシ）フェニル〕プロパン、４，４′−ジアミノベンズアニリド、ｍ−キシリレンジアミン、ｐ−キシリレンジアミン、１，３，５−ベンゼントリアミン、１，３，５−ベンゼントリアミノメチル等の芳香族ジアミン化合物等が挙げられる。
また、多官能イソシアネートの具体例としては、ヘキサメチレンジイソシアネート、ジメチルジフェニレンジイソシアネート、イソホロンジイソシアネート等が挙げられる。
【０１１０】
多価アミンを用いる場合、１，３−ジ−ｏ−トリルグアニジン、１，３−ジフェニルグアニジン等のグアニジン化合物；２−メチルイミダゾール、２−フェニルイミダゾール等のイミダゾール化合物；リン酸、炭酸、重炭酸、ステアリン酸、ラウリル酸等の酸のアルカリ金属塩（Ｌｉ、Ｎａ、Ｋ）等の、弱酸の塩；トリエチレンジアミン、１，８−ジアザビシクロ−［５．４．０］ウンデセン−７等の第３級アミン；トリフェニルホスフィン、トリ（メチル）フェニルホスフィン等の第３級ホスフィン化合物；テトラブチルアンモニウムブロマイド、テトラブチルアンモニウムクロライド、オクタデシルトリｎ−ブチルアンモニウムブロマイド等の第４級オニウム塩等の架橋助剤を併用することが好ましい。
【０１１１】
前記トリブロック共重合体が、エポキシ基を有する架橋性単量体に由来する構造単位を含む場合、架橋剤としては、有機カルボン酸アンモニウム塩、ジチオカルバミン酸塩、多価カルボン酸又は無水物と、第４級アンモニウム塩又はホスホニウム塩との組合せ等が好ましく用いられる。
有機カルボン酸アンモニウム塩の具体例としては、安息香酸アンモニウム等が挙げられる。
ジチオカルバミン酸塩の具体例としては、ジメチルジチオカルバミン酸、ジエチルジチオカルバミン酸、ジベンジルジチオカルバミン酸等の亜鉛塩、鉄塩、テルル塩等が挙げられる。
多価カルボン酸の具体例としては、マロン酸、コハク酸、アジピン酸、セバシン酸、ドデカン二酸、マレイン酸、クエン酸、酒石酸、フタル酸等が挙げられる。
第４級アンモニウム塩の具体例としては、テトラエチルアンモニウムブロマイド、テトラブチルアンモニウムクロライド、テトラブチルアンモニウムブロマイド、ｎ−ドデシルトリメチルアンモニウムブロマイド、オクタデシルトリメチルアンンモニウムブロマイド等が挙げられる。
また、ホスホニウム塩の具体例としては、トリフェニルベンジルホスホニウムクロライド、トリフェニルベンジルホスホニウムブロマイド、トリフェニルベンジルホスホニウムアイオダイド、トリエチルベンジルホスホニウムクロライド、テトラブチルホスホニウムブロマイド等が挙げられる。
【０１１２】
前記トリブロック共重合体が、ヒドロキシル基を有する架橋性単量体に由来する構造単位を含む場合、架橋剤としては、多官能イソシアネート等が好ましく用いられる。
【０１１３】
前記トリブロック共重合体が、１級又は２級アミノ基有する架橋性単量体に由来する構造単位を含む場合、架橋剤としては、多官能イソシアネート及び多官能グリシジル化合物等が好ましく用いられる。
【０１１４】
前記トリブロック共重合体が、重合性不飽和基を含む場合、１，２−エタンジチオール、１，４−ブタンチオール、１，１０−デカンチオール、１，４−ベンゼンチオール等のジチオール化合物、又はエタン−１，１，１−トリチオール、１，３，５−ベンゼントリチオール等のトリチオール化合物等の多価チオールとのエン・チオール反応を利用することができる。
【０１１５】
前記トリブロック共重合体の架橋性基が反応性ケイ素基である場合、湿気により架橋反応を生じるため、架橋剤等を添加する必要はない。
【０１１６】
その他、上記の添加剤としては、例えば、カーボンブラック等のフィラー、ステアリン酸及び高級脂肪酸エステル等の加工助剤、ビス［４−（１−フェニル−１−メチルエチル）フェニル］アミン等の老化防止剤、可塑剤、オイル、酸化防止剤及び紫外線吸収剤等が挙げられる。添加剤の配合量は、ブロック共重合体に対して、好ましくは０質量％以上１０質量％以下であり、より好ましくは０質量％以上５質量％以下であり、さらに好ましくは０質量％以上２質量％以下である。
【０１１７】
前記トリブロック共重合体を含むエラストマー組成物の性能又は加工性等を調整する目的で、熱可塑性樹脂を添加してもよい。熱活性樹脂の具体例としては、ポリエチレン及びポリプロピレン等のポリオレフィン系樹脂、ポリスチレンのスチレン系樹脂、ポリ塩化ビニル等のビニル系樹脂、ポリエステル系樹脂、ポリアミド系樹脂などが挙げられる。また、他のエラストマーを添加混合してもよい。
【０１１８】
前記トリブロック共重合体を含むエラストマー組成物は、１４０℃以上２５０℃以下程度に加熱することにより良好な流動性を示す。このため、押出成形、射出成形、及び鋳込み成形等の各種方法による成形加工に適用することができる。
【実施例】
【０１１９】
以下、実施例に基づいて本発明を具体的に説明する。尚、本発明は、これらの実施例により限定されるものではない。
製造例で得られた重合体の分析方法について以下に記載する。
【０１２０】
＜分子量測定＞
得られた重合体について、以下に記載の条件にてゲルパーミエーションクロマトグラフィー（ＧＰＣ）測定を行い、ポリスチレン換算による数平均分子量（Ｍｎ）及び重量平均分子量（Ｍｗ）を得た。また、得られた値から分子量分布（Ｍｗ／Ｍｎ）を算出した。
○測定条件
カラム：東ソー(株)製ＴＳＫｇｅｌ ＳｕｐｅｒＭｕｌｔｉｐｏｒｅＨＺ−Ｍ×４本
溶媒：テトラヒドロフラン
温度：４０℃
検出器：ＲＩ
流速：６００μＬ／ｍｉｎ
【０１２１】
＜ガラス転移温度（Ｔｇ）＞
得られた重合体のＴｇは、示差走査熱量計を用いて得られた熱流束曲線のベースラインと変曲点での接線の交点から決定した。熱流束曲線は試料約１０ｍｇを−５０℃まで冷却し、５分間保持した後、１０℃／ｍｉｎで２５０℃まで昇温し、引き続き−５０℃まで冷却し、５分間保持した後、１０℃／ｍｉｎで２５０℃まで昇温する条件で得た。
測定機器：エスアイアイ・ナノテクノロジー社製ＤＳＣ６２２０
測定雰囲気：窒素雰囲気下
尚、製造例において得られた重合体の示差走査熱量測定では、変曲点が２つ得られるため、より低いＴｇを有する重合体ブロックのＴｇを求めることができ、かっこ書きで併記した。
【０１２２】
実施例で用いた化学吸着型吸着剤の平均一次粒子径及び吸着容量は、以下の方法により、測定した。
＜化学吸着型吸着剤の平均一次粒子径＞
平均一次粒子径は、レーザー回折式粒度分布を用いて体積基準の頻度積算値５０％の粒子径として測定した。
＜化学吸着型吸着剤の吸着容量＞
吸着容量は、吸着剤０．０１ｇをテドラーバッグに入れ、密封後、アンモニア（８０００ｐｐｍ）、メチルメルカプタン（４０ｐｐｍ）を含むガス２Ｌを封入し、その２４時間後に各気体成分の濃度（残存ガス成分濃度）をガス検知管（アンモニア用気体検知管：Ｎｏ．３Ｌ、メチルメルカプタン用気体検知管：Ｎｏ．７０Ｌ）で測定し、以下の式により算出した。
吸着容量（ｍＬ／ｇ）＝［２０００（ｍＬ）×（初期悪臭ガス成分濃度（ｐｐｍ）−残
存ガス成分濃度（ｐｐｍ））×１０-6］／０．０１（ｇ）
【０１２３】
１．製造例
≪ＲＡＦＴ剤の合成≫
合成例１（１，４−ビス（ｎ−ドデシルスルファニルチオカルボニルスルファニルメチル）ベンゼンの合成）
ナス型フラスコに１−ドデカンチオール（４２．２ｇ）、２０％ＫＯＨ水溶液（６３．８ｇ）、トリオクチルメチルアンモニウムクロリド（１．５ｇ）を加えて氷浴で冷却し、二硫化炭素（１５．９ｇ）、テトラヒドロフラン（以下、「ＴＨＦ」ともいう。）（３８ｍｌ）を加え２０分攪拌した。α、α’−ジクロロ−ｐ−キシレン（１６．６ｇ）のＴＨＦ溶液（１７０ｍｌ）を３０分かけて滴下した。室温で１時間反応させた後、クロロホルムから抽出し、純水で洗浄、無水硫酸ナトリウムで乾燥、ロータリーエバポレータで濃縮した。得られた粗生成物をカラムクロマトグラフィーで精製した後、酢酸エチルから再結晶することにより、以下の式（３）で表される１，４−ビス（ｎ−ドデシルスルファニルチオカルボニルスルファニルメチル）ベンゼン（以下、「ＤＬＢＴＴＣ」ともいう。）を収率８０％で得た。1Ｈ−ＮＭＲ測定より７．２ｐｐｍ、４．６ｐｐｍ、３．４ｐｐｍに目的物のピークを確認した。
【０１２４】
【化４】
2019167446.tif 000006
【０１２５】
製造例１（重合体１の製造）
攪拌機、温度計を装着した２Ｌフラスコに合成例１で得られたＲＡＦＴ剤（ＤＬＢＴＴＣ）（４．３ｇ）、２，２´−アゾビス２−メチルブチロニトリル（以下、「ＡＢＮ−Ｅ」ともいう。）（０．２５ｇ）、アクリル酸エチル（以下、「ＥＡ」ともいう。）（２１８．７．４ｇ）、アクリル酸イソボルニル（以下、「ＩＢＸＡ」ともいう。）（４９２．８）及びアセトニトリル（４４１．５ｇ）を仕込み、窒素バブリングで十分脱気し、６０℃の恒温槽で重合を開始した。８時間後、室温まで冷却し反応を停止し、重合体１を含む溶液を得た。前記溶液にＩｒｇａｎｏｘ１０１０（ＢＡＳＦ社製）（重合液中に含まれるブロック共重合体１００質量部に対し０．３質量部）を加え、二軸連続式混練機（Ｓ１ＫＲＣニーダ（商品名、栗本鐡工所製）を用いて、混練温度８０℃、真空度８０Ｔｏｒｒ、液供給量１ｋｇ/ｈの条件で、溶剤を除去した。連続的に排出されるストランドを水浴で冷却した後に、ペレタイザーでカットすることでペレット状の重合体１を得た。得られた重合体１の分子量は、Ｍｎ９１，２００、Ｍｗ１０２，０００、Ｍｗ／Ｍｎ１．１２であった。Ｔｇを測定した結果、５１℃であった。
【０１２６】
製造例２（重合体２の製造）
攪拌機、温度計を装着した２ＬフラスコにＤＬＢＴＴＣ（４．３ｇ）、ＡＢＮ−Ｅ（０．２５ｇ）、ＩＢＸＡ（６７７．０）及びアセトニトリル（４８２．４ｇ）を仕込み、窒素バブリングで十分脱気し、６０℃の恒温槽で重合を開始した。８時間後、室温まで冷却し反応を停止し、重合体２を含む溶液を得た。前記溶液にＩｒｇａｎｏｘ１０１０（ＢＡＳＦ社製）（重合液中に含まれるブロック共重合体１００質量部に対し０．３質量部）を加え、二軸連続式混練機（Ｓ１ＫＲＣニーダ（商品名、栗本鐡工所製）を用いて、混練温度１５０℃、真空度８０Ｔｏｒｒ、液供給量１ｋｇ/ｈの条件で、溶剤を除去した。連続的に排出されるストランドを水浴で冷却した後に、ペレタイザーでカットすることでペレット状の重合体２を得た。得られた重合体２の分子量は、Ｍｎ８９，９００、Ｍｗ１０４，０００、Ｍｗ／Ｍｎ１．１６であった。Ｔｇを測定した結果、９９℃であった。
【０１２７】
製造例３（重合体３の製造）
攪拌機、温度計を装着した２ＬフラスコにＤＬＢＴＴＣ（３．０ｇ）、ＡＢＮ−Ｅ（０．１８ｇ）、ＥＡ（３２０．４ｇ）及びアセトニトリル（３５２．９ｇ）を仕込み、窒素バブリングで十分脱気し、６０℃の恒温槽で重合を開始した。８時間後、室温まで冷却し反応を停止した。分子量はＧＰＣ測定（ポリスチレン換算）より、Ｍｎ６６，９００、Ｍｗ７８，３００、Ｍｗ／Ｍｎ１．１７であった。上記重合溶液にＥＡ（４２．２ｇ）、ＩＢＸＡ（９５．１ｇ）及びアセトニトリル（３３８．４ｇ）を仕込み、窒素バブリングで十分脱気し、６０℃の恒温槽で重合を開始した。８時間後、室温まで冷却し反応を停止し、重合体３を含む溶液を得た。前記溶液にＩｒｇａｎｏｘ１０１０（ＢＡＳＦ社製）（重合液中に含まれるブロック共重合体１００質量部に対し０．３質量部）を加え、二軸連続式混練機（Ｓ１ＫＲＣニーダ（商品名、栗本鐡工所製）を用いて、混練温度８０℃、真空度８０Ｔｏｒｒ、液供給量１ｋｇ/ｈの条件で、溶剤を除去した。連続的に排出されるストランドを水浴で冷却した後に、ペレタイザーでカットすることでペレット状の重合体３を得た。得られた重合体３の分子量は、Ｍｎ９６，２００、Ｍｗ１１９，０００、Ｍｗ／Ｍｎ１．２４であった。Ｔｇを測定した結果、５０℃（−１６℃）であった。なお、重合体ブロック（Ａ）のＴｇが５０℃であり、重合体ブロック（Ｂ）のＴｇが−１６℃である。
【０１２８】
製造例４（重合体４の製造）
攪拌機、温度計を装着した２ＬフラスコにＤＬＢＴＴＣ（３．０ｇ）、ＡＢＮ−Ｅ（０．１８ｇ）、ＥＡ（３２０．４ｇ）及びアセトニトリル（３５２．９ｇ）を仕込み、窒素バブリングで十分脱気し、６０℃の恒温槽で重合を開始した。８時間後、室温まで冷却し反応を停止した。分子量はＧＰＣ測定（ポリスチレン換算）より、Ｍｎ６７，８００、Ｍｗ７８，６００、Ｍｗ／Ｍｎ１．１６であった。上記重合溶液にＩＢＸＡ（１３７．３ｇ）及びアセトニトリル（３３８．５ｇ）を仕込み、窒素バブリングで十分脱気し、６０℃の恒温槽で重合を開始した。８時間後、室温まで冷却し反応を停止し、重合体４を含む溶液を得た。前記溶液にＩｒｇａｎｏｘ１０１０（ＢＡＳＦ社製）（重合液中に含まれるブロック共重合体１００質量部に対し０．３質量部）を加え、二軸連続式混練機（Ｓ１ＫＲＣニーダ（商品名、栗本鐡工所製）を用いて、混練温度１５０℃、真空度８０Ｔｏｒｒ、液供給量１ｋｇ/ｈの条件で、溶剤を除去した。連続的に排出されるストランドを水浴で冷却した後に、ペレタイザーでカットすることでペレット状の重合体４を得た。得られた重合体４の分子量は、Ｍｎ９４，９００、Ｍｗ１１６，０００、Ｍｗ／Ｍｎ１．２２であった。Ｔｇを測定した結果を、９７℃（−１５℃）であった。なお、重合体ブロック（Ａ）のＴｇが９７℃であり、重合体ブロック（Ｂ）のＴｇが−１５℃である。
【０１２９】
製造例５（重合体５の製造）
攪拌機、温度計を装着した２ＬフラスコにＤＬＢＴＴＣ（３．０ｇ）、ＡＢＮ−Ｅ（０．１８ｇ）、ＥＡ（３２０．４ｇ）及びアセトニトリル（３５２．９ｇ）を仕込み、窒素バブリングで十分脱気し、６０℃の恒温槽で重合を開始した。８時間後、室温まで冷却し反応を停止した。分子量はＧＰＣ測定（ポリスチレン換算）より、Ｍｎ６５，１００、Ｍｗ７５，５００、Ｍｗ／Ｍｎ１．１６であった。上記重合溶液にフェニルマレイミド（以下、「ＰｈＭＩ」ともいう。）（８３．１ｇ）、スチレン（以下、「Ｓｔ」ともいう。）（５４．２ｇ）及びアセトニトリル（３３８．５ｇ）を仕込み、窒素バブリングで十分脱気し、６０℃の恒温槽で重合を開始した。３時間後、室温まで冷却し反応を停止し、重合体５を含む溶液を得た。前記溶液にＩｒｇａｎｏｘ１０１０（ＢＡＳＦ社製）（重合液中に含まれるブロック共重合体１００質量部に対し０．３質量部）を加え、二軸連続式混練機（Ｓ１ＫＲＣニーダ（商品名、栗本鐡工所製）を用いて、混練温度２４０℃、真空度８０Ｔｏｒｒ、液供給量１ｋｇ/ｈの条件で、溶剤を除去した。連続的に排出されるストランドを水浴で冷却した後に、ペレタイザーでカットすることでペレット状の重合体５を得た。得られた重合体５の分子量は、Ｍｎ９５，１００、Ｍｗ１１５，０００、Ｍｗ／Ｍｎ１．２１であった。Ｔｇを測定した結果、１９８℃（−１３℃）であった。なお、重合体ブロック（Ａ）のＴｇが１９８℃であり、重合体ブロック（Ｂ）のＴｇが−１３℃である。
【０１３０】
製造例６（重合体６の製造）
攪拌機、温度計を装着した２Ｌフラスコに２−｛［（２−カルボキシエチル）スルファニルチオカルボニル］スルファニル｝プロパン酸（１．１６ｇ）、ＡＢＮ−Ｅ（０．３５ｇ）、ＰｈＭＩ（４１．６ｇ）、Ｓｔ（２７．１ｇ）及びアセトニトリル（１３１．４ｇ）を仕込み、窒素バブリングで十分脱気し、７０℃の恒温槽で重合を開始した。３時間後、室温まで冷却し反応を停止した。分子量はＧＰＣ測定（ポリスチレン換算）より、Ｍｎ１２，５００、Ｍｗ１３，５００、Ｍｗ／Ｍｎ１．０８であった。続いて、上記重合溶液にＥＡ（３２０．４ｇ）及びアセトニトリル（１６６．６ｇ）を仕込み、窒素バブリングで十分脱気し、７０℃の恒温槽で重合を開始した。８時間後、室温まで冷却し反応を停止した。分子量はＧＰＣ測定（ポリスチレン換算）より、Ｍｎ７８，２００、Ｍｗ１０，０００、Ｍｗ／Ｍｎ１．２８であった。続いて、上記重合溶液にＰｈＭＩ（４１．６ｇ）、Ｓｔ（２７．１ｇ）及びアセトニトリル（３９１．０ｇ）を仕込み、窒素バブリングで十分脱気し、７０℃の恒温槽で重合を開始した。６時間後、室温まで冷却し反応を停止した。得られた重合液にＩｒｇａｎｏｘ１０１０（ＢＡＳＦ社製）（重合液中に含まれるブロック共重合体１００質量部に対し０．３質量部）を加え、二軸連続式混練機（Ｓ１ＫＲＣニーダ（商品名、栗本鐡工所製）を用いて、混練温度２４０℃、真空度８０Ｔｏｒｒ、液供給量１ｋｇ/ｈの条件で、溶剤を除去した。連続的に排出されるストランドを水浴で冷却した後に、ペレタイザーでカットすることでペレット状の重合体６を得た。得られた重合体６の分子量は、Ｍｎ８８，７００、Ｍｗ１１６，０００、Ｍｗ／Ｍｎ１．３１であった。Ｔｇを測定した結果、２０１℃（−１５℃）であった。なお、重合体ブロック（Ａ）のＴｇが２０１℃であり、重合体ブロック（Ｂ）のＴｇが−１５℃である。
【０１３１】
製造例７（重合体７の製造）
製造例５で得た重合体５を含む溶液（３００ｇ）に対して、窒素バブリングで十分脱気した後、ｎ−プロピルアミン（４．９ｇ, 重合体５のチオカルボニルチオ基に対して３５モル当量）を仕込み、４０℃の恒温槽でチオカルボニルチオ基の分解反応を開始した。４時間後、室温まで冷却して反応を停止した。なお、後記の方法により算出した、求核剤によるチオカルボニルチオ基の分解率は、１００％であった。
次いで、得られた反応液にＩｒｇａｎｏｘ１０１０（ＢＡＳＦ社製）（重合液中に含まれるブロック共重合体１００質量部に対し０．３質量部）を加え、二軸連続式混練機（Ｓ１ＫＲＣニーダ（商品名、栗本鐡工所製）を用いて、混練温度２４０℃、真空度８０Ｔｏｒｒ、液供給量１ｋｇ/ｈの条件で、溶剤を除去した。連続的に排出されるストランドを水浴で冷却した後に、ペレタイザーでカットすることでペレット状の重合体７を得た。得られた重合体７の分子量は、Ｍｎ９４，８００、Ｍｗ１１６，０００、Ｍｗ／Ｍｎ１．２２であった。Ｔｇを測定した結果、１９６℃（−１１℃）であった。なお、重合体ブロック（Ａ）のＴｇが９６℃であり、重合体ブロック（Ｂ）のＴｇが−１１℃である。
【０１３２】
＜求核剤によるチオカルボニルチオ基の分解率＞
求核剤によるチオカルボニルチオ基の分解工程で得られた重合体について、以下の方法に従い、チオカルボニルチオ基の分解率を算出した。
まず、求核剤による反応前の重合体及び求核剤による反応後の重合体を含む溶液を、それぞれメタノール/水＝９０/１０（ｖ/ｖ）中に投入し、再沈殿精製を行い、濾別して得られた固体を７０℃、４．５Ｔｏｒｒ、１６時間で溶剤を留去することで重合体を得た。前記重合体５ｇをアセトン１５ｇに溶解した後、ポリプロピレン製ディスポトレー（１００ｍｍ×７０ｍｍ×１３ｍｍ、アズワン(株)製）にキャストし、室温、１６時間自然乾燥した後、７０℃、４．５Ｔｏｒｒ、１６時間乾燥させることでシート状サンプルを作製した。
次いで、得られたシート状サンプルを用いて、以下の測定条件で蛍光Ｘ線分析を行い、サンプル中の硫黄含有率（％）を定量した。
得られた硫黄含有率を用い、次式に従って、求核剤によるチオカルボニルチオ基の分解率（％）を算出した。それらの結果を表１に示す。
チオカルボニルチオ基の分解率＝[（Ｂ−Ａ）/Ｂ]×｛Ｎ/（Ｎ−１）｝×１００
Ｂ：求核剤による反応前のサンプル中の硫黄含有率（％）
Ａ：求核剤による反応後のサンプル中の硫黄含有率（％）
Ｎ：チオカルボニルチオ基１分子中の硫黄原子数
○測定条件
測定機器：（株）リガク製  ＺＳＸ  ＰｒｉｍｕｓII
Ｘ線：Ｒｈ（５０ｋＶ、５０ｍＡ）
測定元素：Ｃ〜Ｕ（Ｃ、Ｎ、Ｏ、Ｓを定角測定）
分析径：２０ｍｍ
解析：ファンダメンタルパラメータ法（ＦＰ法）による、検出元素の半定量分析
【０１３３】
尚、表１における数字は質量部を意味する。
又、表１における略号は下記の化合物を意味する。
・ＰｈＭＩ：Ｎ−フェニルマレイミド
・Ｓｔ：スチレン
・ＥＡ：アクリル酸エチル
・ＩＢＸＡ：アクリル酸イソボルニル
・ＤＬＢＴＴＣ：合成例１で得られた、１，４−ビス（ｎ−ドデシルスルファニルチオカルボニルスルファニルメチル）ベンゼン
・ＣＢＳＴＳＰ：２−｛［（２−カルボキシエチル）スルファニルチオカルボニル］スルファニル｝プロパン酸（和光純薬工業社製ＲＡＦＴ剤）
・ＡＢＮ−Ｅ：２，２’−アゾビス（２−メチルブチロニトリル）
【０１３４】
【表１】
2019167446.tif 000007
【０１３５】
２．実施例１〜１６、比較例１及び同２
１）重合体組成物の製造
下記表２に示す化合物を表２に示す割合で重合体ペレットと混合した後、二軸連続式混練機（Ｓ１ＫＲＣニーダ（商品名、(株)栗本鐡工所製）を用いて、混練温度２４０℃、給量１０ｇ/ｍｉｎの条件で、混練配合した。
得られた表２の重合体組成物組成物を使用し、後記する評価を行った。それらの結果を表２に示す。
尚、表２における数字は質量部を意味する。
又、表２における略号は下記を意味する。
【０１３６】
◆化学吸着型吸着剤
＜Ａｇ、Ｃｕ、Ｚｎ及びＭｎから選ばれる原子の少なくとも１種を含有する複合物＞
・ＣｕＳｉＯ：Ｃｕ担持シリカ（メチルメルカプタン吸着容量５２ｍＬ/ｇ、平均一次粒子径２．７μｍ）
・ＡｇＺｒＰ：Ａｇ担持リン酸ジルコニウム（メチルメルカプタン吸着容量０．６０ｍＬ/ｇ、アンモニア吸着容量１３．８ｍＬ/ｇ、平均一次粒子径１．３μｍ）
＜非晶質活性酸化物＞
・ＺｎＯ：非晶質酸化亜鉛（メチルメルカプタン吸着容量１２ｍＬ/ｇ、平均一次粒子径２．３μｍ）
＜非晶質複合酸化物＞
・ＡｌＳｉＯ：非晶質ケイ酸アルミニウム（メチルメルカプタン吸着容量０ｍＬ/ｇ、アンモニア吸着容量４０ｍＬ/ｇ、平均一次粒子径１２μｍ）
＜ゼオライト＞
・Ｚｅｏ：ゼオライトＭＦＩ型（メチルメルカプタン吸着容量１．９ｍＬ/ｇ、アンモニア吸着容量１０．８ｍＬ/ｇ、平均一次粒子径３．２μｍ）
◆物理吸着型吸着剤
・ＡＣ：活性炭（フタムラ化学(株)製太閤Ｐ）
【０１３７】
◆重金属不活性化剤
・ＣＤＡ６：Ｎ’１，Ｎ’１２−ビス（２−ヒドロキシベンゾイル）ドデカンジヒドラジド（ＡＤＥＫＡ(株)製アデカスタブＣＤＡ−６）
・ＣＤＡ１０：Ｎ，Ｎ’−ビス[３−（３，５−ジ−t-ブチル−４−ヒドロキシフェニル）プロピノイル]ヒドラジン（ＡＤＥＫＡ(株)製アデカスタブＣＤＡ−１０）
【０１３８】
２）重合体組成物の評価
◆臭気評価
得られた重合体組成物について、以下の方法で、臭気強度を測定した。
ポリフッ化ビニルフィルムを用いて作製したバック（以下、「テドラーバッグ」という。）に重合体組成物を２０ｇ入れ、ここに３Ｌの空気を注入し、６０℃で３０分間加熱した後のテドラーバッグ中の臭気強度を官能評価した。官能評価のパネルは５名で、無臭袋を別途用意し、サンプルと比較して評価を行った。なお、各サンプルを評価するごとに、３分以上の休憩を取った。
臭気強度は、以下の基準に従い、０点〜５点の間の６段階で点数をつけ、点数の平均値をサンプルの臭気強度とした。それらの結果を表２に示す。
０点：無臭
１点：かすかに感知できる臭い
２点：何のにおいであるかが分かる弱い臭い
３点：楽に感知できる臭い
４点：強い臭い
５点：強烈な臭い
【０１３９】
◆臭気ガス中の硫化水素濃度
得られた重合体組成物について、以下の方法で、臭気ガス中の硫化水素濃度を測定した。
外径１８ｍｍの試験管に重合体組成物０．１ｇを秤量し、上部に２本のシリンジ針を設置したシリコンゴム栓で蓋をした。一方の針はＮ2ラインに繋ぎ、もう一方の針はテドラーバッグに繋いだ。試験管を２４０℃としたアルミブロックヒーターに浸漬すると同時に、流量３０ｍＬ／ｍｉｎでＮ2を流し、３０ｍｉｎ間加熱を継続することで、テドラーバッグ内に発生ガス分を捕集した。捕集したガス中の硫化水素濃度をガス検知管で測定した。検知管には（株）ガステック製、Ｎｏ．４ＬＴ系（硫化水素用）を用いた。
それらの結果を表２に示す。
【０１４０】
【表２】
2019167446.tif 000008
【０１４１】
３）評価結果
実施例１〜１６の結果から明らかなように、本発明の重合体組成物は、臭気が大幅に低減されたものであった。
これらの中でも、化学吸着型吸着剤としてＣｕ担持シリカを含む重合体組成物（実施例１〜１１）は、重合体組成物の臭気低減効果が大きかった。
また、重合体５のチオカルボニルチオ基に対して求核剤を反応させる事により得られた
重合体７を含む重合体組成物（実施例７）の臭気低減効果はより一層大きかった。
さらに、重金属不活性化剤を含む重合体組成物（実施例１０及び同１１）の臭気低減効果が特に大きかった。
これに対して、化学吸着型吸着剤及び物理吸着型吸着剤のいずれも含まない比較例１及び同２は、重合体組成物の臭気が酷かった。
【産業上の利用可能性】
【０１４２】
本発明の重合体組成物は、自動車部品、電化製品及び医療関連製品等のパッキンやガスケット又はホース材等、接着剤原料、建築・土木用部材、日用雑貨品等の様々な分野において使用することができる。